(57)【要約】  本発明は、次の成分、すなわちａ）少なくとも一種の（コ）ポリマーであって、コモノマー種として少なくともイソブチレン及び／またはブチレン、及び任意選択的に、但し好ましくは、（仮定的なホモポリマーとして見なした場合に）４０℃超の軟化温度を有する少なくとも一種のコモノマー種を含む（コ）ポリマー、ｂ）少なくとも部分的に水素化された粘着樹脂の少なくとも一種、ｃ）４０℃未満、好ましくは２０℃未満の軟化温度を有する環状エーテルをベースとする反応性樹脂の少なくとも一種、ｄ）カチオン硬化を開始するための潜在反応性の熱活性化可能な開始剤の少なくとも一種、を含む、接着剤、好ましくは感圧接着剤に関する。
2018527425.tif 000002
【特許請求の範囲】
【請求項１】
次の成分、すなわち
ａ）少なくとも一種の（コ）ポリマーであって、コモノマー種として少なくともイソブチレン及び／またはブチレン、及び任意選択的に、但し好ましくは、（仮定的なホモポリマーとして見なした場合に）４０℃超の軟化温度を有する少なくとも一種のコモノマー種を含む（コ）ポリマー、
ｂ）少なくとも部分的に水素化された粘着樹脂の少なくとも一種、
ｃ）４０℃未満、好ましくは２０℃未満の軟化温度を有する環状エーテルをベースとする反応性樹脂の少なくとも一種、
ｄ）カチオン硬化を開始するための潜在反応性の熱活性化可能な開始剤の少なくとも一種、
を含む、接着剤、好ましくは感圧接着剤。
【請求項２】
一種または複数の（コ）ポリマーが、１，０００，０００ｇ／モル以下、好ましくは５００，０００ｇ／モル以下のモル質量Ｍｗ（重量平均）を有するホモポリマーまたはランダム、交互、ブロック、星型及び／もしくはグラフトコポリマーであることを特徴とする、請求項１に記載の接着剤。
【請求項３】
ホモポリマーとして、ポリイソブチレン及び／もしくはポリブチレン、または異なるポリイソブチレン及び／もしくはポリブチレンの混合物が使用されることを特徴とする、請求項１または２に記載の接着剤。
【請求項４】
コポリマーとして、少なくとも二種の異なるモノマー種であって、そのうち少なくとも一つがイソブチレンまたはブチレンである、モノマー種からなるランダムコポリマーが使用されることを特徴とする、請求項１〜３のいずれか一つに記載の接着剤。
【請求項５】
一種または複数のコポリマーが、−２０℃未満の軟化温度を有する少なくとも一種の第一のポリマーブロック（「軟質ブロック」）及び＋４０℃超の軟化温度を有する少なくとも一種の第二のポリマーブロック（「硬質ブロック」）を含むブロック−、星型−及び／またはグラフトコポリマーであることを特徴とする、請求項１〜４のいずれか一つに記載の接着剤。
【請求項６】
部分的に水素化された粘着樹脂として、前記コポリマーと相溶性の粘着樹脂、または硬質ブロック及び軟質ブロックから構成されたコポリマーが使用される場合には、主としてその軟質ブロックと相容性の粘着樹脂が使用されることを特徴とする、請求項１〜５のいずれか一つに記載の接着剤。
【請求項７】
部分的に水素化された粘着樹脂が、２５℃超、好ましくは８０℃超の粘着樹脂軟化温度を有することを特徴とする、請求項１〜６のいずれか一つに記載の接着剤。
【請求項８】
３０℃超のＤＡＣＰ値（ジアセトンアルコール曇点）及び５０℃超のＭＭＡＰ値（混合メチルシクロヘキサンアニリン点）を有する非極性樹脂である少なくとも一種の粘着樹脂を含むことを特徴とする、請求項１〜７のいずれか一つに記載の接着剤。
【請求項９】
接着剤処方中の一種または複数の粘着樹脂の割合が、少なくとも２０重量％でかつ最大で６０重量％、好ましくは少なくとも３０重量％でかつ最大で４０重量％であることを特徴とする、請求項１〜８のいずれか一つに記載の接着剤。
【請求項１０】
未硬化の状態で４０℃未満、好ましくは２０℃未満の軟化温度を有する、熱架橋用の環状エーテルベースの少なくとも一種の反応性樹脂を含むことを特徴とする、請求項１〜９のいずれか一つに記載の接着剤。
【請求項１１】
潜在反応性熱開始剤の活性化温度が高くとも１２５℃、好ましくは高くとも１００℃であることを特徴とする、請求項１〜１０のいずれか一つに記載の接着剤。
【請求項１２】
熱活性化可能な開始剤が、ピリジニウム塩、アンモニウム（特にアニリニウム）塩及びスルホニウム（特にチオラニウム）塩、並びにランタノイドトリフレートからなる群から選択されることを特徴とする、請求項１〜１１のいずれか一つに記載の接着剤。
【請求項１３】
熱活性化可能な開始剤がランタノイドトリフレートの群から選択されることを特徴とする、請求項１〜１１のいずれか一つに記載の接着剤。
【請求項１４】
反応性樹脂の使用量に対する、熱活性化可能な開始剤の割合が、少なくとも０．３重量％でかつ最大で２．５重量％、好ましくは少なくとも０．５重量％でかつ最大で１．５重量％であることを特徴とする、請求項１〜１３のいずれか一つに記載の接着剤。
【請求項１５】
感圧接着剤が、一種または複数の添加剤、好ましくは可塑化剤、一次酸化防止剤、二次酸化防止剤、加工安定化剤、光保護剤、加工助剤、末端ブロック強化樹脂、ポリマー、特にエラストマー性のポリマーの群から選択される一種または複数の添加剤を含むことを特徴とする、請求項１〜１４のいずれか一つに記載の接着剤。
【請求項１６】
感圧接着剤が、一種または複数の充填材、好ましくはナノスケール充填材、透明充填材及び／またはゲッター充填材及び／もしくはスカベンジャ充填材を含むことを特徴とする、請求項１〜１５のいずれか一つに記載の接着剤。
【請求項１７】
スペクトルの可視光（約４００ｎｍ〜８００ｎｍの波長範囲）において透明であることを特徴とする、請求項１〜１６のいずれか一つに記載の接着剤。
【請求項１８】
５．０％未満、好ましくは２．５％未満のヘーズを有することを特徴とする、請求項１〜１７のいずれか一つに記載の接着剤。
【請求項１９】
請求項１〜１８のいずれか一つに記載の接着剤の少なくとも一つの層及び支持体を含む接着テープであって、支持体が、ＷＶＴＲ＜０．１ｇ／（ｍ２ｄ）及びＯＴＲ＜０．１ｃｍ３／（ｍ２ｄｂａｒ）の浸透バリア性を有することを特徴とする、前記接着テープ。
【請求項２０】
支持体がコーティングされたプラスチックフィルムであることを特徴とする、請求項１９に記載の接着テープ。
【請求項２１】
支持体が、最大で１ｍｍ、好ましくは最大で１００μｍの層厚を有する柔軟性薄板ガラスの層を含む、好ましくは支持体が、最大で１ｍｍの層厚を有する薄板ガラスの層からなり、ここで、更に、好ましくは、薄板ガラスがホウケイ酸塩ガラスまたはアルカリ不含のアルミノホウケイ酸塩ガラスであることを特徴とする、請求項１９に記載の接着テープ。
【請求項２２】
薄板ガラスがテープ状の形態で存在することを特徴とする、請求項２１に記載の接着テープ。
【請求項２３】
（光）電子的装置のカプセル化のための、請求項１〜１８のいずれか一つに記載の接着剤のまたは請求項１９〜２２のいずれか一つに記載の、該感圧接着剤を用いて形成された片面もしくは両面接着性接着テープの使用。
【請求項２４】
感圧接着剤を及び／または電子的装置のカプセル化すべき領域を、感圧接着剤の施用の前、その最中及び／またはその後に加温することを特徴とする、請求項２３に記載の使用。
【請求項２５】
感圧接着剤が、電子的装置上への施与の後に部分的にまたは最終的に架橋されることを特徴とする、請求項２３または２４に記載の使用。
【請求項２６】
電子構造物、特に有機電子構造物と感圧接着剤とを備えた電子的装置において、電子構造物が、少なくとも部分的に、感圧接着剤によってカプセル化されている電子的装置であって、感圧接着剤が請求項１〜１８のいずれか一つに従い形成されていることを特徴とする、前記電子的装置。
【発明の詳細な説明】
【技術分野】
【０００１】
本発明は、特に電子的装置のカプセル化のための、接着剤に関する。
【背景技術】
【０００２】
（光）電子的装置は、商業的な製品により一層頻繁に使用されているか、または上市に間もない状況である。このような装置は、無機または有機電子構造物、例えば有機、有機金属またはポリマー系半導体またはこれらの組み合わせを含む。これらの装置及び製品は、各々望まれる用途に依存して、剛性にまたは柔軟に構築され、この際、柔軟な装置への要望が増えている。このような装置の製造は、例えば印刷方法、例えば凸版印刷、凹版印刷、スクリーン印刷、平板印刷、またはいわゆる「ノンインパクトプリンティング」、例えば熱転写印刷、インクジェット印刷またはデジタル印刷によって行われる。しかし、多くの場合、真空方法、例えば化学蒸着（ＣＶＤ）、物理蒸着（ＰＶＤ）、プラズマ支援化学もしくは物理堆積法（ＰＥＣＶＤ）、スパッタリング、（プラズマ）エッチングもしくは蒸発が使用され、この際、構造化は一般的にマスクを介して行われる。
【０００３】
既に市販されている、またはその市場可能性が注目されている（光）電子的用途に関する例としては、ここでは電気泳動もしくはエレクトロクロミックを用いた構成物もしくはディスプレイ、表示装置及びディスプレイ装置における有機発光ダイオードもしくはポリマー発光ダイオード（ＯＬＥＤもしくはＰＬＥＤ）、または照明として挙げればエレクトロルミネセンスランプ、発光電気化学セル（ＬＥＥＣ）、有機太陽電池、好ましくは色素太陽電池もしくはポリマー太陽電池、無機太陽電池、好ましくは特にケイ素、ゲルマニウム、銅、インジウム、及び／またはセレンをベースとする薄膜太陽電池、有機電界効果トランジスタ、有機スイッチング素子、有機光増幅器、有機レーザダイオード、有機センサもしくは無機センサ、または更に有機もしくは無機ベースのＲＦＩＤトランスポンダーが挙げられる。
【０００４】
無機及び／または有機系（光）電子機器の分野、とりわけ有機系（光）電子機器の分野における（光）電子的装置の十分な耐用期間及び機能を実現するための技術的な課題は、その中に含まれるコンポーネントを浸透物から保護することである。浸透物は、多種の低分子有機化合物または低分子無機化合物、特に水蒸気及び酸素であり得る。
【０００５】
無機及び／または有機系（光）電子機器の分野における、とりわけ有機原料を使用する場合の多くの（光）電子的装置は、水蒸気からも酸素からも影響を受けやすく、その際、多くの装置に関しては、水蒸気の侵入がより大きな問題としてランク付けされる。従って電子的装置の耐用期間中はカプセル化による保護が不可欠であり、というのもそうしなければ、使用期間中に性能が低下していくからである。つまり、例えば構成要素の酸化により、例えばエレクトロルミネセンスランプ（ＥＬランプ）もしくは有機発光ダイオード（ＯＬＥＤ）のような発光装置の場合は光力が、電気泳動ディスプレイ（ＥＰディスプレイ）の場合にはコントラストが、または太陽電池の場合には効率が、非常に短い期間内に著しく低下する可能性がある。
【０００６】
無機及び／または有機系（光）電子機器の場合、特に有機系（光）電子機器では、酸素及び／または水蒸気のような浸透物に対する浸透バリアとなる柔軟な接着溶液に対する特別な需要がある。それだけでなく、このような（光）電子的装置に対しては多くの更なる要求がある。従って柔軟な接着溶液は、２つの土台の間の優れた付着を達成するだけでなく、それに加えて高いせん断強度及び剥離強度、化学耐性、耐老朽化性、高い透明性、簡単な加工性、並びに高い柔軟性及び曲げ性のような特性を満たさなければならない。
【０００７】
それ故、従来技術に基づいて一般的に行われている手法では、水蒸気及び酸素を透過しない２つの土台の間に電子的装置を据える。その後、この場合、縁を封止する。柔軟でない構成物にはガラスまたは金属土台が用いられ、これらの土台は高い浸透バリアを提供するが、機械的負荷に対しては非常に脆弱である。更にこれらの土台は装置全体の厚さを比較的大きくする。金属土台の場合はこれに加えて透明でない。これに対し柔軟な装置には、多層状に構成できる平面土台、例えば透明または不透明なフィルムが用いられる。これに関しては、様々なポリマーからの組合せも、無機層もしくは有機層も使用することができる。このような平面土台の使用は、柔軟で極めて薄い構成を可能にする。その際、多様な用途に対し、例えばフィルム、織布、不織布、及び紙、またはそれらからの組合せのような非常に様々な土台が可能である。
【０００８】
できるだけ優れた封止を達成するためには、特殊なバリア接着剤が使用される。（光）電子部品を封止するための優れた接着剤は、酸素及び特に水蒸気に対する低い浸透性を有しており、装置への十分な付着性を有しており、かつ装置の表面をうまく流れることができる。装置上での低い流動性は、装置の表面の不完全な濡れによって及び残った孔によって、境界面のところでのバリア作用を低め得る。なぜならば、接着剤の特性に依存しないで酸素及び水蒸気の横からの侵入が可能となるからである。接着剤と土台の間の接触が徹底されている場合にのみ、接着剤の特性が、接着剤のバリア作用に対する決定的な要因となる。
【０００９】
バリア作用を特徴づけるには、一般的に酸素透過率ＯＴＲ（Ｏｘｙｇｅｎ  Ｔｒａｎｓｍｉｓｓｉｏｎ  Ｒａｔｅ）及び水蒸気透過率ＷＶＴＲ（Ｗａｔｅｒ  Ｖａｐｏｒ  Ｔｒａｎｓｍｉｓｓｉｏｎ  Ｒａｔｅ）を提示する。それぞれの透過率は、特定の温度及び分圧条件並びに場合によっては相対湿度のような更なる測定条件の下でフィルムを通り抜ける酸素または水蒸気の面積当たり及び時間当たりの流量を示す。これらの値が低ければ低いほど、それぞれの材料はカプセル化のためにより良く適している。浸透性の提示は、単にＷＶＴＲまたはＯＴＲに関する値に基づくだけでなく、常に、例えば材料の厚さなどのような、浸透の平均経路長に関するデータまたはある特定の経路長に基づく規格化も内包している。
【００１０】
浸透性Ｐは、気体及び／または液体に対する物体の透過性に関する尺度である。低いＰ値は優れたバリア作用を示す。浸透性Ｐは、定常条件下での、特定の浸透経路長、分圧、及び温度における、規定の材料及び規定の浸透物に関する特異的な値である。浸透性Ｐは、拡散項Ｄ及び溶解度項Ｓの積で表される。すなわちＰ＝Ｄ×Ｓ。
【００１１】
溶解度項Ｓは、主として、浸透物に対するバリア接着剤の親和性を表している。水蒸気の場合は、例えば疎水性材料によって低いＳ値が達成される。拡散項Ｄは、バリア材料中での浸透物の可動性に関する尺度であり、分子の可動性または自由体積のような特性に直接的に左右される。強架橋された材料または高結晶質の材料ではしばしば比較的低いＤ値が達成される。しかしながら高結晶質の材料は一般的にあまり透明ではなく、比較的強い架橋は比較的小さい柔軟性を招く。浸透性Ｐは、通常は分子の可動性が増すとともに上昇し、例えば温度が上昇する場合またはガラス転移点を超える場合にも上昇する。
【００１２】
低い溶解度項Ｓは、優れたバリア特性を達成するためにはたいていの場合は不十分である。これに関する旧来の例は、特にシロキサンエラストマーである。この材料は極めて疎水性であるが（小さな溶解度項）、その自由に回転可能なＳｉ−Ｏ結合（大きな拡散項）により、水蒸気及び酸素に対するバリア作用は比較的低い。つまり優れたバリア作用のためには、溶解度項Ｓと拡散項Ｄとの間の適切なバランスが必要である。
【００１３】
接着剤のバリア作用を高めるための手法は、特に水蒸気及び酸素の透過性への影響に関して、両方のパラメータＤ及びＳを考慮しなければならない。これらの化学的特性に加え、浸透性への物理的な影響の効果、特に平均浸透経路長及び界面特性（接着剤の表面流動挙動、付着性）も考慮に入れなければならない。理想的なバリア接着剤は、土台に非常に良好に付着するとともに、Ｄ値もＳ値も低い。
【００１４】
このために、これまではとりわけエポキシドをベースとした液体接着材料及び付着剤が使用されてきた（ＷＯ９８／２１２８７Ａ１（特許文献１）、ＵＳ４，０５１，１９５Ａ（特許文献２）、ＵＳ４，５５２，６０４Ａ（特許文献３））。これらは強架橋により低い拡散項Ｄを示す。その主な使用分野は、剛性の装置の縁を貼り付けることであるが、中程度に柔軟な装置にも使用される。硬化は熱または紫外線によって行われる。硬化により収縮が生じるため、硬化の際に接着剤と土台の間にテンションが掛かり、更にこのテンションが層間剥離を引き起こし得るので、面全体を貼り付けることはほとんど不可能である。
【００１５】
この液体接着材料の使用は一連の欠点を伴う。つまり低分子構成分（ＶＯＣ−揮発性有機化合物）は、装置のうちの影響を受けやすい電子構造物を損傷させる可能性があり、生産中の取扱いを困難にする可能性がある。この接着材料は、装置のそれぞれの個々の部品に手間をかけて施さなければならない。正確な位置決めを保証するためには、高価なディスペンサ及び固定機構を調達する必要がある。加えてこの種の塗布は、高速で連続的なプロセスの妨げとなり、その後で必要なラミネート加工ステップ中も、低い粘性ゆえ、狭い制限範囲内での規定の層厚及び貼付幅の達成が困難となる可能性がある。
【００１６】
更に、このような強架橋される接着材料は、硬化後には僅かな柔軟性しか示さない。熱架橋系の使用は低い温度範囲では制限されるか、または２成分系の場合は可使時間、つまりゲル化が起こるまでの処理時間によって制限される。高い温度範囲内、及び特に長い反応時間の場合もまた、影響を受けやすい（光）電子構造物が、この種の系の使用可能性を制限する。（光）電子構造物での最高使用可能温度はしばしば１２０℃以下である、なぜなら高すぎる温度では事前損傷が生じる可能性があるからである。特に、有機電子機器を備えており、かつ透明なポリマーフィルムにより、またはポリマーフィルム及び無機層から成る複合体によりカプセル化された柔軟な装置は、使用の可能性を狭く制限する。これは、大きな圧力でのラミネート加工ステップにも当てはまることである。より良い耐久性を達成するためには、ここでは温度負荷が掛かるステップをなくすこと、及び比較的低い圧力でラミネート加工することが有利である。
【００１７】
最近では、熱硬化可能な液体接着材料の代わりに、放射線硬化型接着材料も度々使用されるようになっている（ＵＳ２００４／０２２５０２５Ａ１（特許文献４）、ＵＳ２０１０／０１３７５３０Ａ１（特許文献５）、ＷＯ２０１３／０５７２６５（特許文献６）、ＷＯ２００８／１４４０８０Ａ１（特許文献７））。放射線硬化型接着材料を使用することで、（光）電子的装置に長期間持続する熱負荷が掛かることは回避される。
【００１８】
（光）電子的装置が柔軟性であるべき場合には特に、使用する接着剤が硬化の後でもあまり剛性及び脆性が高くないことが重要である。それ故、この理由から、特に感圧接着剤及び熱活性化されて接着性となる接着フィルムが、原則的に（液体接着剤と比べて）このような接着にとって適している。下地上で良好に流動しつつ、同時に高い接着強度を達成するためには、最初は接着剤は非常に軟質であるべきであるが、次いで架橋できなければならない。架橋機序としては、それぞれ接着剤の化学的ベースに依存して、熱硬化及び／または放射線硬化を行うことができる。熱硬化がかなりゆっくりとしたものである一方で、放射線硬化は数秒間の内に開始することができる。それ故、特に連続式製造方法では、放射線硬化、特にＵＶ硬化がしばしば好ましい。しかし、かなりの数の敏感な（光）電子機器は、このようなシステムの硬化に必要なＵＶ放射線の影響を受けやすい。
【００１９】
活性化に十分に低い温度範囲を利用するが、室温では殆ど反応性を示さないかまたはそれどころか全く反応性を示さない熱硬化方法であって、それの反応性システムが、敏感な（光）電子的装置と適合性の、すなわちこれに認識可能には損傷を与えずかつ硬化時に経済的に許容可能なサイクル時間で行い得る適切な熱硬化方法が依然として模索されている。
【００２０】
ＤＥ１０２００８０６０１１３Ａ１（特許文献８）は、透過物に対して電子的装置をカプセル化するための方法であって、ブチレンブロックコポリマー、特にイソブチレンブロックコポリマーをベースとする感圧接着剤を使用する方法、並びにカプセル化法における上記の接着剤の使用を開示している。前記のエラストマーと組み合わせて、ＤＡＣＰ値及びＭＭＡＰ値を特徴とする特定の樹脂が好ましい。加えて、この接着剤は好ましくは透明であり、かつＵＶブロック特性を示すことができる。バリア特性としては、該接着剤は、好ましくは＜４０ｇ／ｍ２＊ｄのＷＶＴＲ及び＜５０００ｇ／ｍ２＊ｄｂａｒのＯＴＲを示す。この方法では、感圧接着剤は、施与の最中及び／または後に加熱することができる。この感圧接着剤は、例えば放射線化学的にまたは熱的に架橋することができる。このような架橋を有利に実行可能とする物質群が提案されている。しかし、高い透明性及び柔軟性を持って特に低い体積及び界面透過をもたらすような具体的な例は記載されていない。
【００２１】
ＵＳ２００６／１００２９９Ａ１（特許文献９）は、ＵＳ２００６／１００２９９Ａ１（特許文献９）の意味において＋６０℃超の軟化温度を有するポリマー、ＵＳ２００６／１００２９９Ａ１（特許文献９）の意味で＋３０℃未満の軟化温度を有する重合可能な樹脂、及び樹脂とポリマーとの反応を起こすことができる潜在反応性で、特に光活性化可能な開始剤を含む、感圧接着剤を開示している。しかし、反応性が付与されたポリマーは一般的に入手できるものではなく、そのため、更なる特性及びコストが重要な場合には、このポリマーベースの選択の時に制限を受ける。加えて、（反応性を生じさせる）どのようなタイプの官能化にも、基本極性（Ｇｒｕｎｄｐｏｌａｒｉｔａｅｔ）の上昇、それ故、水蒸気浸透率の望ましくない上昇が伴う。イソブチレンまたはブチレンをベースとするコポリマーは挙げられておらず、ポリマーの分子量についても記載がない。この文献は、ＯＬＥＤのカプセル化のための熱硬化の様々な欠点を述べている。
【００２２】
例えばＯＬＥＤのカプセル化のための熱活性化可能な接着系が既知である（ＵＳ５，２４２，７１５（特許文献１０）、ＷＯ２０１５／０２７３９３Ａ１（特許文献１１）、ＷＯ２０１５／０６８４５４Ａ１（特許文献１２）、ＪＰ２０１５／０５０１４３Ａ１（特許文献１３）、ＫＲ２００９−１１０１３２Ａ１（特許文献１４）、ＷＯ２０１４／１９９６２６Ａ１（特許文献１５））。しかし、これらに記載ものは、いずれも、対応する上記の欠点を持つ液体接着系である。
【００２３】
ＵＳ２０１４／０３６７６７０Ａ１（特許文献１６）は、同様にＯＬＥＤのカプセル化に使用できる、熱開始型カチオン硬化性調合物を教示している。エポキシ樹脂の硬化のためには、第四級アンモニウム化合物が記載されている。硬化温度としては、７０℃と１５０℃との間の範囲、特に８０℃と１１０℃との間の範囲、更に具体的には９０℃と１００℃との間の範囲が記載されている。これらの調合物は、フィルムの形態でも施与することができる。この反応性系にはポリマーを加えることができる。そのためには、例えば非常に様々な極性を持つポリマーが記載されている。しかし、特に良好なバリア作用を持つポリマー、例えばポリイソブチレンまたはポリブチレンは記載されていない。むしろ、バリア特性を生じさせるために、追加の層として不動態化層が導入されている。低い活性化温度を有する熱活性化可能なエポキシド系とポリブチレン−またはポリイソブチレン含有マトリックスとの組み合わせは明示されてはいないようであるか、または実現が困難と判断されている。
【先行技術文献】
【特許文献】
【００２４】
【特許文献１】ＷＯ９８／２１２８７Ａ１
【特許文献２】ＵＳ４，０５１，１９５Ａ
【特許文献３】ＵＳ４，５５２，６０４Ａ
【特許文献４】ＵＳ２００４／０２２５０２５Ａ１
【特許文献５】ＵＳ２０１０／０１３７５３０Ａ１
【特許文献６】ＷＯ２０１３／０５７２６５
【特許文献７】ＷＯ２００８／１４４０８０Ａ１
【特許文献８】ＤＥ１０２００８０６０１１３Ａ１
【特許文献９】ＵＳ２００６／１００２９９Ａ１
【特許文献１０】ＵＳ５，２４２，７１５
【特許文献１１】ＷＯ２０１５／０２７３９３Ａ１
【特許文献１２】ＷＯ２０１５／０６８４５４Ａ１
【特許文献１３】ＪＰ２０１５／０５０１４３Ａ１
【特許文献１４】ＫＲ２００９−１１０１３２Ａ１
【特許文献１５】ＷＯ２０１４／１９９６２６Ａ１
【特許文献１６】ＵＳ２０１４／０３６７６７０Ａ１
【特許文献１７】ＥＰ１７４３９２８Ａ１
【特許文献１８】ＷＯ２０１３／１５６５０９Ａ２
【特許文献１９】ＵＳ２０１４／０３６７６７０Ａ１
【特許文献２０】ＵＳ５，２４２，７１５
【特許文献２１】ＥＰ３９３８９３Ａ１
【特許文献２２】ＷＯ２０１３／１５６５０９Ａ２
【特許文献２３】ＪＰ２０１４／０６２０５７Ａ１
【特許文献２４】ＪＰ２０１２−０５６９１５Ａ１
【特許文献２５】ＥＰ３９３８９３Ａ１
【特許文献２６】ＵＳ２００７／０１３５５５２Ａ１
【特許文献２７】ＷＯ０２／０２６９０８Ａ１
【特許文献２８】ＷＯ００／４１９７８Ａ１
【特許文献２９】ＥＰ１８３２５５８Ａ１
【非特許文献】
【００２５】
【非特許文献１】Ｊ．Ｐｏｌｙｍ．Ｓｃｉ．Ａ，１９９５，３３，５０５ｆｆ
【非特許文献２】Ｊ．Ｐｏｌｙｍ．Ｓｃｉ．Ｂ，２００１，３９，２３９７ｆｆ
【非特許文献３】Ｍａｃｒｏｍｏｌｅｃｕｌｅｓ，１９９０，２３，４３１ｆｆ
【非特許文献４】Ｍａｃｒｏｍｏｌｅｃｕｌｅｓ，１９９１，２４，２６８９
【非特許文献５】Ｍａｃｒｏｍｏｌ．Ｃｈｅｍ．Ｐｈｙｓ．，２００１，２０２，２５５４ｆｆ
【非特許文献６】Ｃ．Ｄｏｎｋｅｒ，ＰＳＴＣ  Ａｎｎｕａｌ  Ｔｅｃｈｎｉｃａｌ  Ｓｅｍｉｎａｒ，Ｐｒｏｃｅｅｄｉｎｇｓ，Ｍａｉ，２００１，Ｓ．１４９−１６４
【非特許文献７】Ａ．Ｇ．Ｅｒｌａｔ  ｅｔ．ａｌ．“４７ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ-Ｓｏｃｉｅｔｙ  ｏｆ  Ｖａｃｕｕｍ  Ｃｏａｔｅｒｓ”，２００４，ｐｐ．６５４−６５９
【非特許文献８】Ｍ．Ｅ．Ｇｒｏｓｓ  ｅｔ  ａｌ．，“４６ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ-Ｓｏｃｉｅｔｙ  ｏｆ  Ｖａｃｕｕｍ  Ｃｏａｔｅｒｓ”，２００３，ｐｐ．８９−９２
【発明の概要】
【発明が解決しようとする課題】
【００２６】
本発明の課題は、敏感な機能層への酸素及び水蒸気の害のある影響を、例えばソーラーモジュールのための有機光電池の領域または有機発光ダイオード（ＯＬＥＤ）の領域において、有害な物質に対する良好なバリア作用によって防止することができ、機能性素子の様々な部材を互いに結合でき、接着プロセスにおける使用性が良好であり、柔軟でかつクリーンな加工を可能とし、更にはそれにもかかわらず製造業者において簡単にかつ経済的に加工可能な、黄変し難い接着剤を提供することである。
【課題を解決するための手段】
【００２７】
この課題は、主請求項に詳しく特徴付けされている接着剤によって解決される。下位の請求項には、本発明の有利な実施形態を記載する。更に、本発明による接着剤の使用、及び本発明による接着系を用いた接着によって生成した複合体も含まれる。
【００２８】
応じて、本発明は、
（ａ）少なくとも一種の（コ）ポリマーであって、コモノマー種として少なくともイソブチレン及び／またはブチレン、及び任意選択的に、但し好ましくは、（仮定的なホモポリマーとして見なした場合に）４０℃超の軟化温度を有する少なくとも一種のコモノマー種を含む（コ）ポリマー、
（ｂ）少なくとも部分的に水素化された粘着樹脂の少なくとも一種、
（ｃ）４０℃未満、好ましくは２０℃未満の軟化温度を有する環状エーテルをベースとする反応性樹脂の少なくとも一種、
（ｄ）カチオン硬化を開始するための潜在反応性の熱活性化可能な開始剤の少なくとも一種、
を含む、接着剤、好ましくは感圧接着剤に関する。
【発明を実施するための形態】
【００２９】
この際、非晶質の物質の場合は、軟化温度はガラス転移温度に相当し（試験Ａ）、（半）結晶性物質の場合は、軟化温度は溶融温度に相当する。
【００３０】
接着材の領域では、感圧接着剤は、特にその永続的な接着性及び柔軟性を特色とする。永続的な感圧接着性を示す材料は、いつでも、接着特性と凝集特性との適切な組み合わせを有する必要がある。良好な付着特性のためには、接着特性と凝集特性との最適なバランスが存在するように感圧接着剤を調整することが重要である。
【００３１】
好ましくは、接着剤は感圧接着剤、すなわち室温で乾燥状態において永続的に粘着性かつ接着可能のままである粘弾性の組成物である。接着は、軽く押し圧すると直ぐに、殆ど全ての土台上で起こる。
【００３２】
本発明の好ましい実施形態の一つによる一種または複数の（コ）ポリマーは、１，０００，０００ｇ／モル以下、好ましくは５００，０００ｇ／モル以下のモル質量Ｍｗ（重量平均）を有するホモポリマーまたはランダム、交互、ブロック、星型及び／もしくはグラフトコポリマーである。この際、分子量が小さい方が、それのより良好な加工性の故に好ましい。より大きい分子量は、特にホモポリマーの場合には、接着フィルム中での調合物の凝集力を向上させる。分子量の決定は、ＧＰＣにより行われる（試験Ｂ）。
【００３３】
ホモポリマーとしては、ポリイソブチレン及び／またはポリブチレン、または異なるポリイソブチレン及び／またはポリブチレンの混合物が、それらの分子量を考慮して使用される。
【００３４】
コポリマーとしては、例えば、少なくとも二種の異なるモノマー種であって、そのうち少なくとも一つがイソブチレンまたはブチレンであるモノマー種からなるランダムコポリマーが使用される。非常に好ましくは、イソブチレン及び／またはブチレンの他に、少なくとも一種の更に別のモノマー種として、（仮定的なホモポリマーとして見なした場合に）４０℃超の軟化温度を有するコモノマーが使用される。この第二のコモノマー種の有利な例は、ビニル芳香族類（部分もしくは完全水素化物も含む）、メチルメタクリレート、シクロヘキシルメタクリレート、イソボルニルメタクリレート及びイソボルニルアクリレートである。この実施形態では、より有利には２００，０００ｇ／モル未満とさえし得る程に、分子量を更に減少させることができる。
【００３５】
特に好ましい例は、スチレン及びα−メチルスチレンであり、但し、このリストは全てを網羅するものではない。
【００３６】
更に好ましくは、一種または複数のコポリマーが、−２０℃未満の軟化温度を有する少なくとも一種の第一のポリマーブロック（「軟質ブロック」）及び＋４０℃超の軟化温度を有する少なくとも一種の第二のポリマーブロック（「硬質ブロック」）を含むブロック−、星型−及び／またはグラフトコポリマーである。
【００３７】
この際、軟質ブロックは好ましくは非極性に構成され、そして好ましくはホモポリマーブロックまたはコポリマーブロックとしてブチレンまたはイソブチレンを含み、後者は、好ましくは、それ自体とまたは互いにまたは更に別の特に好ましい非極性コモノマーと共重合されている。非極性コモノマーとしては、例えば（部分）水素化ポリブタジエン、（部分）水素化ポリイソプレン及び／またはポリオレフィンが適している。
【００３８】
硬質ブロックは、好ましくはビニル芳香族類（部分もしくは完全水素化物も含む）、メチルメタクリレート、シクロヘキシルメタクリレート、イソボルニルメタクリレート及び／またはイソボルニルアクリレートから構成される。特に好ましい例は、スチレン及びα−メチルスチレンであり、但し、このリストは全てを網羅するものではない。それ故、硬質ブロックは、（仮定的ホモポリマーとして見なした場合に）４０℃超の軟化温度を有する前記の少なくとも一種のコモノマー種を含む。
【００３９】
特に有利な実施形態の一つでは、上記の好ましい軟質及び硬質ブロックは、上記一種または複数のコポリマー中で同時に実現される。
【００４０】
少なくとも一種のブロックコポリマーが、二つの末端硬質ブロックと中間の軟質ブロックから構成されたトリブロックコポリマーである場合に有利である。ジブロックコポリマー、並びにトリブロックコポリマーとジブロックコポリマーとの混合物も同様に好適である。
【００４１】
非常に好ましくは、ポリスチレン−ブロック−ポリイソブチレン−ブロック−ポリスチレンのタイプのトリブロックコポリマーが使用される。このような系は、Ｋａｎｅｋａ社からＳＩＢＳｔａｒの名称で、ＢＡＳＦ社からＯｐｐａｎｏｌ  ＩＢＳの名称で既知となっている。更に別の有利に使用可能な系は、ＥＰ１７４３９２８Ａ１（特許文献１７）に記載されている。
【００４２】
コポリマーが、少なくとも一種のコモノマー種としてイソブチレンまたはブチレンを含むことによって、有利に低い体積バリア特性を特に水蒸気に対して提供する非極性の接着剤が得られる。
【００４３】
例えばポリイソブチレンホモポリマーと比べて小さいコポリマーのモル質量は、特に調合プロセス及びコーティングプロセスにおいて、製造業者での良好な加工性を可能にする。低モル質量は、溶剤ベースのプロセスが望ましい場合に（特にイソブチレン−及びブチレン−ポリマーでは、適切な溶剤の選択肢は僅かである）、向上したより迅速な溶解性をもたらす。加えて、溶液中でのより高いコポリマー濃度が可能である。溶剤フリーのプロセスにおいても、本発明による低モル質量は有利である。というのも、（本発明の意味において好ましいものでないとしても）より大きいモル質量を持つ比較系の場合よりも溶融粘度が低いからである。
【００４４】
モル質量の単なる減少は、確かに、当然により良好な溶解性及びより低い溶液−及び溶融粘度をもたらす。しかし、モル質量が小さい程、例えば接着剤の凝集力などの他の応用技術上重要な特性が悪化する。この場合、仮定的ホモポリマーが４０℃超の軟化温度を有する少なくとも第二のコモノマー種の本発明による使用は効果的にこれを防止する。
【００４５】
例えば特にポリブチレンまたはポリイソブチレンなどのホモポリマーを使用する場合には、凝集力を調整するための比較的高い分子量を有するホモポリマー（ここでは、２００，０００ｇ／モルと１，０００，０００ｇ／モルとの間の分子量が適している）、及び流動挙動を調節するための比較的低い分子量を有するホモポリマー（ここでは２００，０００ｇ／モル未満のモル質量が適している）からなるホモポリマーの混合物が適している。
【００４６】
接着剤処方中での（コ）ポリマーの割合は、好ましくは少なくとも２０重量％で多くとも６０重量％、好ましくは少なくとも３０重量％で多くとも５０重量％である。
【００４７】
前記の少なくとも一種の（コ）コポリマーを介して、要求されるバリア特性を実現できる。加えて、これは造膜剤としても機能して、そうして、硬化可能な調合物を、接着テープ中の接着層として、例えば転写式接着テープとしても任意の寸法で予備調製できる。更に、硬化した調合物は、前記（コ）ポリマーによって、多くの（光）電子的複合体にとって望ましい柔軟性／曲げ性を得る。
【００４８】
本発明による接着剤は、少なくとも部分的に水素化された粘着樹脂の少なくとも１種を含み、有利には、前記コポリマーと相溶性であるか、または硬質ブロックと軟質ブロックから構成されたコポリマーが用いられる場合には主に軟質ブロックと相溶性の粘着樹脂（軟質樹脂）を含む。
【００４９】
この粘着樹脂が、２５℃超、好ましくは８０℃超の粘着樹脂軟化温度（試験Ｃ）を有する場合に有利である。それだけでなく、これに加えて２０℃未満の粘着樹脂軟化温度を有する少なくとも１種の粘着樹脂が用いられる場合に有利である。これに関連して、必要な場合には、一方では接着技術上の挙動を、他方では被着体上での表面流動（Ａｕｆｆｌｉｅｓｓｖｅｒｈａｌｔｅｎ）を微調整することができる。
【００５０】
樹脂としては、該感圧接着剤中には、炭化水素樹脂、特にジシクロペンタジエンの水素化された重合体、Ｃ５−、Ｃ５／Ｃ９−もしくはＣ９−モノマー流をベースとする部分的に、選択的にもしくは完全に水素化された炭化水素樹脂、α−ピネン及び／またはβ−ピネン及び／またはδ−リモネンをベースとするポリテルペン樹脂、（好ましくは純粋な）Ｃ８−及びＣ９−芳香族類の水素化重合体を使用し得る。前述の粘着樹脂は、単独でまたは混合物としても使用し得る。
【００５１】
この際、室温で固形の樹脂も、または室温で液状の樹脂も使用し得る。高い老化及びＵＶ安定性を保証するためには、水素化度が少なくとも９０％、好ましくは少なくとも９５％の水素化樹脂が好ましい。一種または複数の粘着樹脂は、イソブチレン−またはブチレン−含有（コ）ポリマーセグメントと少なくとも部分的に相溶性である。
【００５２】
それ故、３０℃超のＤＡＣＰ値（ジアセトンアルコール曇点）及び５０℃超のＭＭＡＰ値（混合メチルシクロヘキサンアニリン点）、特に３７℃超のＤＡＣＰ値及び６０℃超のＭＭＡＰ値を有する非極性樹脂が好ましい。ＤＡＣＰ値及びＭＭＡＰ値は、それぞれ、規定の溶剤中での溶解性を決定する（試験Ｄ）。これらの範囲の選択によって、特に水蒸気に対しての格別高い浸透バリアが達成される。加えて、上記イソブチレン−またはブチレン−含有（コ）コポリマーセグメントとの所望の相溶性が生じる。
【００５３】
接着剤処方中での一種または複数の粘着樹脂の割合は、好ましくは少なくとも２０重量％で多くとも６０重量％、特に好ましくは少なくとも３０重量％で多くとも４０重量％である。
【００５４】
本発明による接着剤は、更に、未硬化の状態で４０℃未満、好ましくは２０℃未満の軟化温度を有する、熱架橋用の環状エーテルベースの反応性樹脂を少なくとも一種含む。
【００５５】
環状エーテルをベースとする反応性樹脂は、特に、エポキシド、つまり少なくとも１つのオキシラン基を有する化合物、またはオキセタンである。これらは、芳香族またはとりわけ脂肪族または環状脂肪族の性質であることができる。使用可能な反応性樹脂は、一官能性、二官能性、三官能性、四官能性、またはより高い官能性乃至多官能性に形成することができ、この官能性は環状エーテル基に関する。
【００５６】
例は、これに制限されないが、３，４−エポキシシクロヘキシルメチル−３’，４’−エポキシシクロヘキサンカルボキシレート（ＥＥＣ）及び誘導体、ジシクロペンタジエンジオキシド及び誘導体、３−エチル−３−オキセタンメタノール及び誘導体、テトラヒドロフタル酸ジグリシジルエステル及び誘導体、ヘキサヒドロフタル酸ジグリシジルエステル及び誘導体、１，２−エタンジオールジグリシジルエーテル及び誘導体、１，３−プロパンジオールジグリシジルエーテル及び誘導体、１，４−ブタンジオールジグリシジルエーテル及び誘導体、より高級な１，ｎ−アルカンジオールジグリシジルエーテル及び誘導体、ビス［（３，４−エポキシシクロヘキシル）メチル］アジペート及び誘導体、ビニルシクロヘキシルジオキシド及び誘導体、１，４−シクロヘキサンジメタノール−ビス−（３，４−エポキシシクロヘキサンカルボキシレート）及び誘導体、４，５−エポキシテトラヒドロフタル酸ジグリシジルエステル及び誘導体、ビス［１−エチル（３−オキセタニル）メチル）エーテル及び誘導体、ペンタエリトリトールテトラグリシジルエーテル及び誘導体、ビスフェノール−Ａ−ジグリシジルエーテル（ＤＧＥＢＡ）、水素化されたビスフェノール−Ａ−ジグリシジルエーテル、ビスフェノール−Ｆ−ジグリシジルエーテル、水素化されたビスフェノール−Ｆ−ジグリシジルエーテル、エポキシフェノールノボラック、水素化されたエポキシフェノールノボラック、エポキシクレゾールノボラック、水素化されたエポキシクレゾールノボラック、２−（７−オキサビシクロスピロ［１，３−ジオキサン−５，３’−（７−オキサビシクロ［４．１．０］ヘプタン］、１，４−ビス（（２，３−エポキシプロポキシ）メチル）シクロヘキサンである。
【００５７】
反応性樹脂は、そのモノマーの形態で、またはダイマーの形態、トリマーの形態など乃至そのオリゴマーの形態でも用いることができる。
【００５８】
ＷＯ２０１３／１５６５０９Ａ２（特許文献１８）に従う化合物も同様に、本発明の意味において反応性樹脂として使用できる。
【００５９】
反応性樹脂同士の混合物が、しかし他の共反応性化合物、例えばアルコール（一官能性もしくは多官能性）またはビニルエーテル（一官能性もしくは多官能性）との混合物も、同様に可能である。
【００６０】
接着剤処方中での一種または複数の反応性樹脂の割合は、少なくとも２０重量％で多くとも５０重量％、好ましくは少なくとも２５重量％で多くとも４０重量％である。
【００６１】
加えて、接着剤調合物は、反応性樹脂のカチオン硬化のための潜在反応性の熱活性化可能な開始剤の少なくとも一種を含む。
【００６２】
反応性樹脂のカチオン硬化のための適切な潜在反応性熱開始剤の選択は、本発明の課題に関連して特別な課題である。既に記載したように、潜在反応性熱開始剤の活性化に必要な温度は、シールすべき物体、すなわち特に敏感な（光）電子素子がなおも十分に熱的に安定している範囲内にある。それ故、活性化温度（試験Ｊ）は、最大で１２５℃、好ましくはそれどころか最大で１００℃であるのがよい。他方で、通常の貯蔵／輸送条件下での高い安定性（「潜在性」）、すなわち規定の温度範囲、例えば４０℃未満での反応性の欠如が望ましい。更に、適切な系の選択は、多くの用途にとって接着製品及び接着した複合体の光学的な品質に高い要求が課せられることによって困難となる。それ故、接着製品自体が既に高い光学的品質を有している必要がある。これは、通常は、接着調合物の溶剤ベースのコーティングによってのみ達成できる。すなわち、カチオン硬化用の潜在反応性で熱活性化可能な開始剤は、溶剤含有コーティングの乾燥プロセスの温度範囲内でも安定している必要がある。これは、典型的には６０℃未満、好ましくは７０℃未満の温度範囲においての潜在性（試験Ｋ）を意味する。
【００６３】
例えばエポキシドのカチオン硬化のための一連の熱活性化可能な開始剤は過去に開示されている。これに関連しては、開始剤の他にしばしば「（硬化）触媒」という用語が使用される。しかし、エポキシドのための多数の通例の硬化系が本発明の意味において適していない。これには、ＢＦ３・アミン錯体、酸無水物、イミダゾール類、アミン類、ＤＩＣＹ、ジアルキルフェニルアシルスルホニウム塩、トリフェニルベンジルホスホニウム塩及びアミンブロック化フェニルスルホニウム酸などが挙げられる。これらの硬化系では、必要な活性化エネルギーが高すぎる及び／または触媒系の貯蔵状態での潜在性が十分ではない。加えて、高い透明性、低いヘーズ及び低い黄変傾向についての要求が一部実現できない。
【００６４】
本発明の意味において、エポキシドのカチオン硬化のための使用できる熱活性化可能な開始剤は、特にピリジニウム塩、アンモニウム塩（アニリニウム塩）及びスルホニウム塩（特にチオラニウム塩）並びにランタノイドトリフレートである。
【００６５】
非常に有利なものは、Ｎ−ベンジルピリジニウム塩及びベンジルピリジニウム塩であり、ここで、芳香族部分は、例えばアルキル基、アルコキシ基、ハロゲン基またはシアノ基で置換されていることができる。
【００６６】
Ｊ．Ｐｏｌｙｍ．Ｓｃｉ．Ａ，１９９５，３３，５０５ｆｆ（非特許文献１）、ＵＳ２０１４／０３６７６７０Ａ１（特許文献１９）、ＵＳ５，２４２，７１５（特許文献２０）、Ｊ．Ｐｏｌｙｍ．Ｓｃｉ．Ｂ，２００１，３９，２３９７ｆｆ（非特許文献２）、ＥＰ３９３８９３Ａ１（特許文献２１）、Ｍａｃｒｏｍｏｌｅｃｕｌｅｓ，１９９０，２３，４３１ｆｆ（非特許文献３）、Ｍａｃｒｏｍｏｌｅｃｕｌｅｓ，１９９１，２４，２６８９（非特許文献４）、Ｍａｃｒｏｍｏｌ．Ｃｈｅｍ．Ｐｈｙｓ．，２００１，２０２，２５５４ｆｆ（非特許文献５）、ＷＯ２０１３／１５６５０９Ａ２（特許文献２２）及びＪＰ２０１４／０６２０５７Ａ１（特許文献２３）は、本発明の意味において使用可能な対応する化合物を挙げている。
【００６７】
商業的に入手可能な開始剤系のうち、非常に有利に使用可能な化合物の例としては、Ｓａｎｓｈｉｎ社のＳａｎ−Ａｉｄ  ＳＩ８０Ｌ、Ｓａｎ−Ａｉｄ  ＳＩ１００Ｌ、Ｓａｎ−Ａｉｄ  ＳＩ１１０Ｌ、Ａｄｅｋａ社のＯｐｔｏｎ  ＣＰ−６６及びＯｐｔｏｎ  ＣＰ−７７、及びＫｉｎｇ  Ｉｎｄｕｓｔｒｉｅｓ社のＫ−Ｐｕｒｅ  ＴＡＧ２６７８、Ｋ−Ｐｕｒｅ  ＣＸＣ１６１２及びＫ−Ｐｕｒｅ  ＣＸＣ１６１４が挙げられる。
【００６８】
非常に有利に使用可能なものとして、加えて、ランタノイドトリフレート（サマリウム−ＩＩＩ−トリフレート、イッテリビウム−ＩＩＩ−トリフレート、エルビウム−ＩＩＩ−トリフレート、ジスプロジウム−ＩＩＩ−トリフレート）がＳｉｇｍａ  Ａｌｄｒｉｃｈ社及びＡｌｆａ  Ａｅｓａｒ（ランタン−ＩＩＩ−トリフレート）から入手可能である。
【００６９】
使用可能な開始剤のための適当なアニオンには、ヘキサフルオロアンチネート、ヘキサフルオロホスフェート、ヘキサフルオロアルセネート、テトラフルオロボレート及びテトラ（ペンタフルオロフェニル）ボレートなどが挙げられる。加えて、ＪＰ２０１２−０５６９１５Ａ１（特許文献２４）及びＥＰ３９３８９３Ａ１（特許文献２５）に記載のアニオンも使用可能である。
【００７０】
当業者には他の系も既知であり、これらも同様に本発明に従い使用可能である。カチオン硬化のための潜在反応性の熱活性化可能な開始剤は、単独で、または二種以上の熱硬化可能な開始剤の組み合わせとして使用される。
【００７１】
反応性樹脂の使用量に対するカチオン硬化のための熱活性化可能な開始剤の割合は、好ましくは少なくとも０．３重量％で最大で２．５重量％、より好ましくは少なくとも０．５重量％で最大で１．５重量％である。
【００７２】
光開始剤及び光開始可能な硬化系に対して、熱活性化可能な開始剤及び硬化系は、接着テープをより簡単に輸送及び加工可能であるという利点を有する。光の排除に注意する必要がない。更に、接着複合体の硬化に必要なＵＶ光は、幾つもの敏感な（光）電子素子にとっての潜在的な損傷要因である。
【００７３】
有利には、本発明の意味において、反応性樹脂のカチオン硬化を開始できる少なくとも６０℃で最大で１２５℃、好ましくは少なくとも７０℃で最大で１００℃の活性化温度を有する潜在反応性で熱活性化可能な開始剤が有利である。この際、硬化時間は、１５分間以上で２時間以下であることができるが、より短い硬化時間またはより長い硬化時間は排除されない。
【００７４】
好ましくは、感圧接着剤は、電子的装置上に施与した後に始めて部分的にまたは最終的に架橋される。反応性樹脂分子中の反応性基に関しての反応性樹脂硬化の転化率は典型的には１００％ではない。転化率は、特に２０％と９０％との間または４０％と８０％との間であることができる。
【００７５】
接着剤には、通例の添加物質、例えば老化保護剤（オゾン劣化防止剤、酸化防止剤、光保護剤など）を添加してよい。
【００７６】
接着剤用の添加剤としては、典型的には次のものが利用される。
・可塑剤、例えば軟化剤油または低分子量液状ポリマー、例えば低分子量ポリブテン、
・一次酸化防止剤、例えば立体障害性フェノール、
・二次酸化防止剤、例えばホスファイトまたはチオエーテル、
・プロセス安定化剤、例えばＣラジカルスカベンジャー、
・光保護剤、例えばＵＶ吸収剤または立体障害性アミン、
・加工助剤、
・湿潤添加剤、
・接着促進剤、
・末端ブロック強化樹脂、及び／または
・場合によっては、好ましくはエラストマー性質の更なるポリマー；これに対応して利用可能なエラストマーに含まれるのは、なかでも純粋な炭化水素をベースとするエラストマー、例えば天然のもしくは合成されたポリイソプレンもしくはポリブタジエンのような不飽和ポリジエン、化学的に実質的に飽和状態のエラストマー、例えば飽和エチレンプロピレンコポリマー、α−オレフィンコポリマー、エチレンプロピレンゴム、並びに化学的に官能化された炭化水素、例えばハロゲン含有の、アクリレート含有の、アリル含有の、もしくはビニルエーテル含有のポリオレフィンである。
【００７７】
添加物質または添加剤は必ずしも必要なものではなく、接着剤は、これらを単独でまたは任意の組み合わせで添加しなくても機能する。これらは、好ましくは、接着剤を本質的に着色または曇らせないように選択される。
【００７８】
本発明の感圧接着剤には充填材を有利に使用し得る。好ましくは、接着剤の充填材としては、ナノスケールの及び／または透明な充填材が使用される。ここでは、充填材が少なくとも一つの次元で最大限の延びが約１００ｎｍ、好ましくは約１０ｎｍである場合に、その充填材をナノスケールと呼ぶ。特に好ましいのは、小板状の晶子構造及び高いアスペクト比を有する接着剤中で透明な充填材が、均質な分布で使用されることである。小板状の晶子構造及び１００を大きく超えるアスペクト比を有する充填材は、一般的に数ｎｍの厚さしか有さないが、晶子の長さもしくは幅は最大数μｍであり得る。このような充填材もナノパーティクルと呼ぶ。加えて、充填材の、寸法の小さな粒子状の形態は、感圧接着剤の透明な設計のために特に有利である。
【００７９】
接着剤マトリックス中に上記の充填材を用いてラビリンス様構造が構築されることによって、例えば酸素及び水蒸気の拡散経路が、それの浸透が接着剤層中で減少されるように長められる。バインダーマトリックス中でのこの充填材のより良好な分散性のためには、これらの充填材を有機化合物で表面変性することができる。このような充填材の使用自体は、例えば、ＵＳ２００７／０１３５５５２Ａ１（特許文献２６）並びにＷＯ０２／０２６９０８Ａ１（特許文献２７）から既知である。
【００８０】
本発明の更に別の有利な実施形態の一つでは、酸素及び／または水蒸気と特別な形で相互作用できる充填材が使用される。この場合、（光）電子的装置に侵入する酸素または水蒸気は、この充填材と化学的または物理的に結合する。これらの充填材は、「ゲッター」、「スカベンジャ」、「乾燥剤」、または「吸収剤」とも呼ばれている。このような充填材には、限定はされないが例えば、酸化可能な金属や；金属及び遷移金属のハロゲン化物、塩、ケイ酸塩、酸化物、水酸化物、硫酸塩、亜硫酸塩、炭酸塩や；過塩素酸塩及び活性炭、並びにそれの変態が含まれる。例は、塩化コバルト、塩化カルシウム、臭化カルシウム、塩化リチウム、塩化亜鉛、臭化亜鉛、二酸化ケイ素（シリカゲル）、酸化アルミニウム（活性化アルミニウム）、硫酸カルシウム、硫酸銅、亜ジチオン酸ナトリウム、炭酸ナトリウム、炭酸マグネシウム、二酸化チタン、ベントナイト、モンモリロナイト、珪藻土、ゼオライト、及びアルカリ（土類）金属の酸化物、例えば酸化バリウム、酸化カルシウム、酸化鉄及び酸化マグネシウムまたはカーボンナノチューブである。更に、有機系吸収剤、例えばポリオレフィンコポリマー、ポリアミドコポリマー、ＰＥＴコポリエステルまたは更に別のハイブリッドポリマーベースの吸収剤も使用でき、これらは、通常は、例えばコバルトなどの触媒との組み合わせで使用される。更に別の有機系吸収剤は、例えば弱く架橋されたポリアクリル酸、アスコルベート、グルコース、没食子酸または不飽和油脂である。
【００８１】
バリア作用に関しての充填材のできるだけ良好な作用を達成するためには、それらの割合は低すぎるべきではない。その割合は、好ましくは少なくとも５重量％、更により好ましくは少なくとも１０重量％、就中好ましくは少なくとも１５重量％である。典型的には、接着剤の接着力をあまりに強く下げることなくまたは他の特性を損なうことなく、充填材のできるだけ高い割合が使用される。充填材のタイプに応じて、４０重量％〜７０重量％の充填材の割合に達することができる。
【００８２】
更に、充填材のできるだけ高度の微細化及びできるだけ大きい表面積が有利である。これは、より高い効率及びより高い荷電容量を可能とし、特にナノスケールの充填材で達成される。
【００８３】
充填材は必ずしも必要なものではなく、接着剤は、充填材を単独でまたは任意の組み合わせで添加しなくても機能する。
【００８４】
更に、特定の実施形態ではスペクトルの可視光（約４００ｎｍ〜８００ｎｍの波長範囲）において透明である接着剤が好ましく使用される。所望の透明性は、特に無色の粘着樹脂の使用及びコポリマー（ブロック−及びグラフトコポリマーなどのミクロ相分離した系中ではそれらの軟質ブロック）及び粘着樹脂、更には反応性樹脂との相溶性の調整によって達成できる。反応性樹脂は、上記の目的のために、脂肪族及び環状脂肪族系から選択するのが有利である。それ故、このような感圧接着剤は、（光）電子構造物の全面に使用するのにも特に良好に適している。全面的な接着は、電子構造物をおおよそ中心に配置する場合において、縁部のシーリングと比べると、浸透物が、構造物に至るまでに面全体中を浸透しなければならないという利点を供する。それ故、浸透物の経路は明らかに長くなる。この実施形態で長められた浸透経路は、例えば液状接着材による縁部のシーリングと比べて、全体的なバリアに有利に作用する。なぜならば、浸透経路は浸透性に対して逆比例するからである。
【００８５】
その際、「透明性」とは、光の可視領域において、接着剤の平均透過率（試験Ｅ）が少なくとも７５％、好ましくは９０％より高いことを意味し、この考察は未補整の、つまり界面反射損失を差し引いていない透過率に関している。これらの値は硬化した接着剤の値である。
【００８６】
好ましくは、該接着剤は、５．０％未満、より好ましくは２．５％未満のヘーズ（試験Ｆ）を示す。これらの値は硬化した接着剤の値である。
【００８７】
（光）電子分野における多くの用途のためには、接着調合物が殆ど黄変しないか全く黄変しないことが必要とされる。これは、ＣＩＥ  ＬａｂシステムのΔｂ＊値（試験Ｇ）を介して定量化できる。このΔｂ＊値は、０と＋３．０との間、好ましくは０と＋１．５との間、非常に好ましくは０と＋１．０との間である。これらの値は硬化した接着剤の値である。
【００８８】
接着剤の製造及び加工は、非常に好ましくは溶液から行われる。この際、潜在反応性で熱活性化可能な開始剤の活性化温度未満の温度で乾燥によって除去できる溶媒（混合物）が使用される。非常に有利なものは、周囲圧（ここでは常圧を仮定する）において最大で１００℃、好ましくは最大で８０℃、非常に好ましくは最大で６５℃の沸点を有する溶媒（混合物としても）である。
【００８９】
該製造方法の枠内において、感圧接着剤の構成分は、適当な溶媒、例えばアルカンもしくはシクロアルカン、またはアルカン、シクロアルカン及びケトンからなる混合物中に溶解され、そして一般的に既知の方法に従い支持体上に施用される。溶液からの方法の場合には、幾つかのみを挙げれば、ドクターブレード、ナイフ、ローラまたはノズルによるコーティングが知られている。透明な接着層を得るためのプロセスパラメータは当業者に周知である。溶媒コーティングプロセスでは、溶媒または溶媒混合物の選択によりコーティング結果に影響を及ぼすことができる。これに関しても、適切な溶媒の選択は当業者に周知である。特に、１００℃未満で沸騰する非極性溶媒と、１００℃超で沸騰する溶媒、特に芳香族類との組合せが同様に考慮される。溶媒の乾燥特性はそれらの沸騰温度にのみ依存するものではないので、潜在反応性で熱活性化可能な開始剤の活性化温度未満の乾燥温度でも十分な溶媒除去が上手くいく乾燥プロセスが使用されるのであれば、原則的に、１００℃を超える沸騰温度を持つ溶媒、例えばトルエンとの混合物も使用できる。
【００９０】
本発明による接着剤は、片面または両面接着性接着テープに特に有利に使用できる。この提供形態は、接着剤の特に簡単で均一な適用を可能にする。
【００９１】
この場合、「接着テープ」という一般的な表現は、片面または両面に（感圧）接着剤が施された支持材料を含んでいる。この支持材料は、すべての平坦な形成物、例えば２次元に延びたフィルムまたはフィルム切片、延びた長さ及び限られた幅を有するテープ、テープ切片、ダイカット（例えば（光）電子的装置の縁取りまたは境界画定の形で）、多層構成物、及びその類似物を含む。その際、多様な用途のために、例えばフィルム、織布、不織布、及び紙のような非常に様々な支持材料を接着剤と組み合わせることができる。更に「接着テープ」という表現には、いわゆる「転写式接着テープ」、つまり支持材料のない接着テープも含まれる。転写式接着テープの場合、接着剤はむしろ適用前に、剥離層を備えかつ／または抗付着特性を有する柔軟なライナーの間に施される。適用するためには、通常はまず１枚のライナーを取り除き、そして接着剤を適用し、その後、第２のライナーを取り除く。従って、この接着剤は、（光）電子的装置内の２つの表面を結合するために直接的に使用することができる。
【００９２】
ただし、２枚のライナーを用いてではなく、１枚だけの両面で剥離性に加工されたライナーを用いて作られる接着テープも可能である。この場合、接着テープシートはその上面が、両面で剥離性に加工されたライナーの片面で覆われており、接着テープシートの下面は、両面で剥離性に加工されたライナーの背面、特に巻物またはロールでの１つ隣りの巻きによって覆われている。
【００９３】
接着テープの支持材料として、ここではポリマーフィルム、複合フィルム、または有機層及び／もしくは無機層を備えたフィルムもしくは複合フィルムを使用することが好ましい。このようなフィルム／複合フィルムは、フィルム製造に使用されるすべての一般的に流通しているプラスチックから成ることができ、限定されないが例として挙げるとすれば、ポリエチレン、ポリプロピレン、特に１軸延伸もしくは２軸延伸により生成された配向ポリプロピレン（ＯＰＰ）、環状オレフィンコポリマー（ＣＯＣ）、ポリ塩化ビニル（ＰＶＣ）、ポリエステル、特にポリエチレンテレフタレート（ＰＥＴ）及びポリエチレンナフタレート（ＰＥＮ）、エチレンビニルアルコール（ＥＶＯＨ）、ポリ塩化ビニリデン（ＰＶＤＣ）、ポリフッ化ビニリデン（ＰＶＤＦ）、ポリアクリロニトリル（ＰＡＮ）、ポリカーボネート（ＰＣ）、ポリアミド（ＰＡ）、ポリエーテルスルホン（ＰＥＳ）、またはポリイミド（ＰＩ）である。
【００９４】
加えて、支持材料は、有機もしくは無機コーティングまたは層と組み合わせることができる。これは、例えば表面コーティング、印刷、蒸着、スパッタリング、共押出またはラミネーションなどの通常の方法によって行うことができる。ここでは、限定的なものではないが例示的に、例えばケイ素及びアルミニウムの酸化物または窒化物、インジウム−スズ−酸化物（ＩＴＯ）またはゾルゲルコーティングなどが挙げられる。
【００９５】
薄板ガラスからなるものも、支持材料フィルムとして非常に良好である。これらの層厚は、１ｍｍ未満、または例えば３０μｍですらある。Ｓｃｈｏｔｔ社のＤ２６３ＴまたはＣｏｒｎｉｎｇ社のＷｉｌｌｏｗ  Ｇｌａｓｓが利用可能である。薄板ガラスフィルムは、望ましいならば、プラスチックフィルム（例えばポリエステル）を転写式接着テープを用いてラミネートすることによって更に安定化できる。
【００９６】
好ましくは、薄板ガラスとしては、１５〜２００μｍ、好ましくは２０〜１００μｍ、更に好ましくは２５〜７５μｍ、特に好ましくは３０〜５０μｍの厚さを持つこのようなまたは他のタイプの支持材料が使用される。
【００９７】
有利には、薄板ガラスのためには、ホウケイ酸塩ガラス、例えばＳｃｈｏｔｔ社のＤ２６３Ｔ、アルカリ金属−アルカリ土類金属ケイ酸塩ガラスまたはアルミノホウケイ酸塩ガラス、例えば同様にＳｃｈｏｔｔ社のＡＦ３２ｅｃｏが使用される。ＡＦ３２ｅｃｏなどのアルカリ不含の薄板ガラスが有利である、というのもＵＶ透過率がより高いからである。Ｄ２６３Ｔｅｃｏなどのアルカリ含有の薄板ガラスが有利である、というのも、熱膨張係数がより高く、そして他のＯＬＥＤ構成物のポリマー性部材とより良好に調和するからである。このようなガラスは、ＷＯ００／４１９７８Ａ１（特許文献２８）で参照されるようなダウン−ドロー法で、または例えばＥＰ１８３２５５８Ａ１（特許文献２９）に開示されるような方法で製造できる。ＷＯ００／４１９７８Ａ１（特許文献２８）には、薄板ガラス及びポリマー層もしくはフィルムから複合体を製造するための他の方法が開示されている。
【００９８】
特に好ましくは、これらのフィルム／複合フィルム、特にポリマーフィルムには、酸素及び水蒸気に対する浸透バリアが備えられ、この際、この浸透バリアは包装分野の要求を超えるものである（試験Ｈに基づいてＷＶＴＲ＜１０−１ｇ／（ｍ２ｄ）及びＯＴＲ＜１０−１ｃｍ３（ｍ２ｄ  ｂａｒ））。
【００９９】
薄板ガラスフィルムまたは薄板ガラス複合フィルムでは、ガラスの固有の高いバリア特性のために、コーティングは必要ではない。
【０１００】
薄板ガラスフィルムまたは薄板ガラス複合フィルム、並びに一般的にロールからのテープとして提供されるポリマーフィルムも好ましい。対応するガラスは、Ｃｏｒｎｉｎｇ社から既にＷｉｌｌｏｗ  Ｇｌａｓｓの名称で販売されている。この提供形態は、（好ましくは同様にテープの形で提供された）接着剤で優秀にラミネートすることができる。
【０１０１】
加えて、該フィルム／複合フィルムは、好ましい形態では透明に形成でき、それにより、このような接着物品の構成全体も透明に形成される。ここで「透明性」とは、光の可視範囲で、少なくとも７５％、好ましくは９０％超の平均透過率も意味する。
【０１０２】
両面で（自己）接着性の接着テープの場合、上側及び下側の層として、同じもしくは異なる種類及び／または同じもしくは異なる層厚の本発明による接着剤を使用することができる。その際、支持材料の片面または両面を、従来技術に対応して前処理することができ、これにより例えば接着剤の定着性が改善される。同様に、片面または両面に例えば遮断層として機能し得る機能層を備えることもできる。これらの感圧接着剤層を、任意選択で剥離紙または剥離フィルムで覆うことができる。その代わりに一方の接着剤層だけを、両面で剥離性のライナーで覆うこともできる。
【０１０３】
一変形形態では、両面で（自己）接着性の接着テープにおいては、本発明による接着剤と、任意の更なる接着剤、例えばカバー土台に特に良好に付着するかまたは特に優れた再配置性を示す接着剤とが設けられる。
【０１０４】
更に、この接着剤、並びに場合によりそれを用いて形成される接着テープは、接着剤または接着テープを、電子的装置のカプセル化すべき領域上に及び／またはその周りに施与することによって、浸透物に対する電子的装置のカプセル化に優れて適している。
【０１０５】
本発明では、上記の感圧接着剤を用いて周囲全体を囲み含むだけでなく、（光）電子的装置のカプセル化すべき領域上への感圧接着剤の部分的な施与、例えば電子構造物の片面被覆または縁取りだけでも既にカプセル化と称する。
【０１０６】
原則的に、接着テープを用いて、二つのタイプのカプセル化を行うことができる。接着テープを予めダイカットしそしてカプセル化すべき領域の周りにだけ貼付するか、またはカプセル化するべき領域の全面に貼付する方法のいずれかである。二番目の方法の利点は、より簡単な使用性及びしばしばより良好な保護である。
【０１０７】
本発明は、先ず、上記の欠点にもかかわらず、電子的装置のカプセル化のために（感圧）接着剤を使用することができ、感圧接着剤に関して上述した欠点は生じないかまたは減じられた程度でしか生じないという知見に基づくものである。すなわち、コモノマー種として少なくともイソブチレンまたはブチレンを、及び場合によっては、但し好ましくは、（仮定的ホモポリマーとして仮定した場合に）４０℃超の軟化温度を有する少なくとも一種のコモノマー種を含む（コ）ポリマーをベースとする接着剤が、電子的装置のカプセル化に特に適していることが判明した。
【０１０８】
接着剤は好ましくは感圧接着剤であるため、予備固定を行う必要がなく、施与が特に簡単である。該感圧接着剤は、柔軟でクリーンな加工を可能にする。また、感圧接着テープとして提供することによって、感圧接着剤の量を簡単に計量供給でき、また溶剤の放出も生じない。少なくとも、一つまたは複数の目的の土台上に施与した後に、該感圧接着剤は、潜在反応性開始剤の熱活性化によって架橋に付される。このプロセス手順も好ましい。
【０１０９】
すなわち、本発明の利点は、他の感圧接着剤と比較して、様々な土台上での良好な境界面付着を同時に伴った酸素に対する及び中でも水蒸気に対する非常に良好なバリア特性、良好な凝集特性、及び液体接着材と比べて、（光）電子的装置中での並びにカプセル化の際の及びにおける非常に高い柔軟性及び簡単な適用性の組み合わせである。更に、特定の態様では、（光）電子的装置での用途に特別なやり方で使用できる高度に透明の接着剤も存在する。というのも、入射する光または放出される光の減少が非常に低く維持されるからである。
【０１１０】
平坦なバリア材料（例えばガラス、特に薄板ガラス、金属酸化物をコーティングしたフィルム、金属フィルム、多層土台材料）を用いた（光）電子構成物の少なくとも一部をラミネートすることによるカプセル化は、簡単なロール・ツー・ロールプロセスにおいて非常に良好なバリア作用をもって可能である。構成物全体の柔軟性は、感圧接着剤の柔軟性に加え、他の要因、例えば（光）電子構成物または平坦なバリア材料の形状及び厚さなどに依存する。しかし、感圧接着剤の高い柔軟性は、非常に薄く、曲げやすくかつ柔軟性の（光）電子構成物の実現を可能とする。
【０１１１】
纏めると、本発明による接着剤は、（光）電子的装置のカプセル化に使用される接着剤に課せられるような全ての要求を満たす：
・硬化した状態での水蒸気及び酸素の低い体積浸透率、これは、１２ｇ／ｍ２ｄ未満のＷＶＴＲ（Ｍｏｃｏｎ）の値及び１０００ｃｍ３／ｍ２＊ｄ＊ｂａｒ未満のＯＴＲ（Ｍｏｃｏｎ）の値に表れる。
・任意選択的に、但し好ましくは、透過率が好ましくは９０％超の高い透明性。
・任意選択的に、但し好ましくは、５．０％未満、好ましくは２．５％未満のヘーズ。
・０と＋３．０との間、好ましくは０と＋１．５との間、非常に好ましくは０と＋１．０との間のΔｂ＊値。
・１．５Ｎ／ｃｍ２超、好ましくは２．５Ｎ／ｃｍ２超の、ガラスに対する硬化した系の高い接着力（試験Ｉ）。
【０１１２】
以下に、本発明の更なる詳細、目的及び利点を、好ましい実施例を示す複数の図面に基づいてより詳しく説明する。
【図面の簡単な説明】
【０１１３】
【図１】第１の（光）電子的装置の概略図である。
【図２】第２の（光）電子的装置の概略図である。
【図３】第３の（光）電子的装置の概略図である。
【０１１４】
図１は、（光）電子的装置１の形態を示している。この装置１は土台２を有しており、この土台上に電子構造物３が配置されている。この土台２自体が浸透物に対するバリアとして形成されており、従って電子構造物３のカプセルの一部を構成している。電子構造物３の上方には、しかもここでは電子構造物３から空間的に間隔をあけて、バリアとして形成された更なるカバー４が配置されている。
【０１１５】
電子構造物３を側面の側でもカプセル化すると同時にカバー４を電子的装置１とその他の部分で結合させるために、感圧接着剤５が、電子構造物３の横で周囲を取り囲むように土台２上に設けられている。他の実施形態では、カプセル化は、感圧接着剤５単体ではなく、本発明による感圧接着剤を少なくとも含む接着テープ５を用いて行われる。感圧接着剤５はカバー４を土台２と結合させる。これに加え感圧接着剤５は、相応に厚い形態により電子構造物３からカバー４を離隔することを可能にする。
【０１１６】
感圧接着剤５は、上で一般的な形態で述べられ、かつ以下に実施例において更に詳しく説明するような、本発明による感圧接着剤をベースとするものである。感圧接着剤５は、ここでは、土台２とカバー４とを結合する機能を担うだけでなく、加えて、電子構造物２を、水蒸気及び酸素などの透過物に対して横方向からもカプセル化するために、透過物に対するバリア層も提供する。
【０１１７】
感圧接着剤５は、ここでは加えて、両面接着テープからなるダイカットの形で提供される。このようなダイカットは、特に簡単な施与を可能にする。
【０１１８】
図２は、（光）電子的装置１の代替的な形態を示している。ここでもまた、土台２上に配置されており、かつ土台２によって下からカプセル化されている電子構造物３が示されている。ここでは、電子構造物の上側及び横側には、感圧接着剤５のみが全面的に配置されている。従って、電子構造物３は、上から完全に、感圧接着剤５によってカプセル化されている。その後、感圧接着剤５上にカバー４が施される。前述の形態とは異なり、バリアが既に感圧接着剤により提供されているので、カバー４は必ずしも高いバリア要求を満たす必要はない。カバー４は、例えば単に機械的な保護機能を果たすだけでよく、ただしこのカバーを更に浸透バリアとして設けてもよい。
【０１１９】
図３は、（光）電子的装置１の他の代替的な形態を示している。これまでの形態とは異なり、この場合は２つの感圧接着剤５ａ、５ｂが設けられており、これらの感圧接着剤は、ここでは同一に形成されている。第１の感圧接着剤５ａは、土台２上で面全体に配置されている。感圧接着剤５ａ上に電子構造物３が設けられ、この電子構造物３は感圧接着剤５ａによって固定される。それから、感圧接着剤５ａ及び電子構造物３からなる複合体は、更なる感圧接着剤５ｂにより面全体を覆われ、従って電子構造物３は、感圧接着剤５ａ、ｂにより全ての面においてカプセル化される。ここでもまた感圧接着剤５ｂ上にカバー４が設けられる。
【０１２０】
従って、この形態では、土台２もカバー４も、必ずしもバリア特性を有する必要はない。しかしそれでもなお、電子構造物３への浸透物の浸透を更に制限するために、バリア特性を付与することができる。
【０１２１】
特に図２、３に関し、ここではこれが概略図であることを指摘しておく。これらの図からは、特に、感圧接着剤５が、ここでは及び好ましくは、それぞれ均質な層厚で施与されていることは明白ではない。つまり電子構造物への移行部では、図でそう見えるような鋭いエッジが形成されるのではなく、移行部は境界がはっきりせず、そしてむしろ、気体で満たされたまたは満たされていない小さな領域が残り得る。しかしながら場合によっては、真空下にまたは高められた圧力下に施与された場合は、下地に適合させることもできる。加えて、接着剤は局所的に異なる強さで圧迫されるため、流動プロセスによってエッジ構造部での高さの差をある程度ならすことができる。図示した寸法も原寸に比例しているわけではなく、むしろ分かりやすい表現だけを目的としたものである。特に電子構造物自体は一般的に比較的平べったく形成されている（しばしば１μｍ厚未満）。
【０１２２】
感圧接着剤５の施与は、示した全ての実施例において感圧接着テープの形で行われている。この際、これは、基本的に、支持体を備えた両面接着テープまたは転写式接着テープであることができる。ここでは、転写式接着テープとしての形態が選択される。
【０１２３】
転写式接着テープとして存在するかまたは平坦な形成物上にコーティングされた状態で存在する感圧接着剤の厚さは、好ましくは約１μｍと約１５０μｍの間、更に好ましくは約５μｍと約７５μｍの間、特に好ましくは約１２μｍと５０μｍとの間である。土台上への向上した付着及び／または（光）電子構成物内部で減衰作用を達成すべき場合には、５０μｍと１５０μｍの間の大きい層厚が使用される。しかし、この場合、浸透断面積が大きくなることが欠点である。１μｍと１２μｍとの間の薄い層厚は浸透断面積を減少し、それによって、横方向の浸透及び（光）電子構成物の層厚を減少する。しかし、土台への付着性が低下する。特に好ましい厚さ範囲では、薄い接着剤厚及びその結果生じる、横方向からの浸透を減少させる小さい浸透断面積と、十分な付着結合の形成のための十分に厚い接着剤フィルムの間の良好な妥協点が存在する。最適な厚さは、（光）電子構成物、最終用途、感圧接着剤の態様の種類、場合により及び平坦な土台に依存する。
【０１２４】
両面接着テープに関しては、バリア接着剤（複数可）について、個々の感圧接着剤層（複数可）の厚さが好ましくは約１μｍと約１５０μｍの間、更に好ましくは約５μｍと約７５μｍの間、特に好ましくは約１２μｍと約５０μｍの間であることも同様に適用される。両面接着テープにおいて、一方の本発明によるバリア接着剤と共に更なるバリア接着剤が使用される場合、それの厚さが１５０μｍ超である場合も有利であり得る。
【０１２５】
本発明による感圧接着剤を用いた接着製品の貼付のための適切な方法は、保護ライナー層から第一の接着表面を開放し、そしてこの接着製品を第一の目的の土台上にラミネートすることを含む。これは、（ゴム）ローラを用いた積層によってまたはプレス機中でも行うことができる。感圧接着性によって、ラミネートの際の格別高い圧力はいずれの場合でも必要ではない。複合体が得られる。次いで、第二の接着表面も保護ライナー層から開放し、そして第二の目的の土台上に施与する。これも、（ゴム）ローラを用いた積層によってまたはプレス機中でも行うことができる。この際、ラミネート方法の選択は、予複合体の性質（剛性または柔軟性）及び第二の土台の性質（剛性または柔軟性）に依存する。この場合もまた、感圧接着性によって、ラミネートの際の格別高い圧力はいずれの場合でも必要ではない。複合体の硬化を開始させるためには、或る時点、好ましくは上記の手順中の第二のラミネートステップの間及び／またはその後の時点で、熱をかける必要がある。これは、ラミネートの時に使用されるホットプレスを用いて行うことができるか、または加熱路、例えばＩＲセクションを備えた加熱路によって行うことができる。加熱チャンバ及びオートクレーブも特に適している。ラミネートの品質を最終的に最適化するために複合体になおも圧力をかけるべき場合には後者が特に好ましい。熱供給の際は、潜在反応性で熱活性化可能な開始剤を活性化するのに温度が十分であるが、他方で敏感な構造要素が熱的にダメージを受けないように注意するべきである。それ故、複合体における硬化温度は６０℃と１２５℃との間であり、多くの場合に７０℃と１００℃との間の温度が好ましい。熱入力の期間が、複合体の設計及び対応する伝熱性に依存する場合でも、熱入力期間は６０分間までまたはそれ以上であることができる。多くの場合に、短いサイクル時間が望ましいかまたはインラインプロセスが使用される。この場合、短い熱入力期間が必要であり、これは、６０分間を大きく下回ることができ、例えば数分間またはそれ以下の範囲であることもできる。
【０１２６】
以下に、本発明を幾つかの例によってより詳しく説明するが、本発明をそれによって限定する意図はない。
【実施例】
【０１２７】
検査法
試験Ａ−軟化温度
コポリマー、硬質及び軟質ブロック、及び未硬化反応性樹脂の軟化温度は、ＤＩＮ  ５３７６５：１９９４−０３に従い示差走査熱分析（ＤＳＣ）により熱量測定で決定される。加熱曲線は、１０Ｋ／分の加熱速度で進む。サンプルを、穴を開けた蓋を有するＡｌ坩堝中で窒素雰囲気下に測定する。二つの加熱曲線を評価する。非晶質の物質ではガラス転移温度が生じ、（半）結晶性物質では融解温度が生じる。ガラス転移は、サーモグラムにおいて段として識別可能である。ガラス転移温度はこの段の中間点として評価される。融解温度は、サーモグラムにおいてピークとして識別可能である。融解温度としては、最も大きい実熱量が生じる温度を記録する。
【０１２８】
試験Ｂ−分子量
平均分子量ＭＷ（重量平均）（モル質量とも言う）の決定は、ゲル透過クロマトグラフィ（ＧＰＣ）を用いて行う。溶離液として、トリフルオロ酢酸０．１体積％を含むＴＨＦを用いる。測定は２５℃で行う。プレカラムとして、ＰＳＳ−ＳＤＶ、５μｍ、１０３Å、ＩＤ８．０ｍｍ×５０ｍｍを使用する。分離にはカラムＰＳＳ−ＳＤＶ、５μｍ、１０３Å、１０５Å、及び１０６Å（それぞれＩＤ８．０ｍｍ×３００ｍｍ）を用いる。試料濃度は４ｇ／ｌであり、貫流量は１分当たり１．０ｍｌである。ＰＳ標準に対して測定する。
【０１２９】
試験Ｃ−粘着樹脂軟化温度
粘着樹脂軟化温度は、環球法として知られておりＡＳＴＭ  Ｅ２８に基づいて標準化されている該当する方法論に基づいて実施される。
【０１３０】
樹脂の粘着樹脂軟化温度の決定には、Ｈｅｒｚｏｇ社の環球式自動装置ＨＲＢ７５４を使用する。最初に樹脂サンプルを細かくすりつぶす。結果として生じた粉末を、底穴の開いた真鍮製シリンダ（シリンダの上部での内径２０ｍｍ、シリンダの底穴の直径１６ｍｍ、シリンダの高さ６ｍｍ）内に満たし、加熱台上で溶融させる。充填量は、樹脂が溶融後に、シリンダをはみ出ることなくいっぱいにするように選択する。
【０１３１】
結果として生じた試験体を、シリンダごとＨＲＢ７５４の試料保持具に装填する。粘着樹脂軟化温度が５０℃〜１５０℃の間であれば、温度調節槽を満たすのにはグリセリンを使用する。より低い粘着樹脂軟化温度の場合は水浴を用いても作業できる。試験球は直径が９．５ｍｍ、重さが３．５ｇである。ＨＲＢ７５４の手順に対応して、温度調節槽内の試料体の上方に球を配置し、試験体上に置く。シリンダの底から２５ｍｍ下に受け板があり、受け板の２ｍｍ上には光バリアがある。測定工程中は温度を５℃／分で上昇させる。粘着樹脂軟化温度の温度範囲内では、球がシリンダの底穴を通って移動し始め、最終的には受け板上で停止する。この位置では球が光バリアによって検出され、この時点で温度調節槽の温度が記録される。２連で測定する。粘着樹脂軟化温度は、両方の個別の測定からの平均値である。
【０１３２】
試験Ｄ−樹脂相溶性
ＭＭＡＰは、変更を加えたＡＳＴＭ  Ｃ６１１方法を使用して決定される混合メチルシクロヘキサンアニリン曇点である。標準的な試験方法で使用されるヘプタンの代わりにメチルシクロヘキサンを用いる。この方法は、樹脂／アニリン／メチルシクロヘキサンを１／２／１（５ｇ／１０ｍｌ／５ｍｌ）の比で使用し、加熱されて透明なこの３種の成分の混合物を、ちょうど完全に曇るまで冷却することによって曇点を決定する。
【０１３３】
ＤＡＣＰはジアセトン曇点であり、樹脂５ｇ、キシレン５ｇ、及びジアセトンアルコール５ｇの加熱した溶液を、溶液が曇る時点まで冷却することによって決定する。
【０１３４】
ＤＡＣＰ値及びＭＭＡＰ値の決定のためには、Ｃ．Ｄｏｎｋｅｒ，ＰＳＴＣ  Ａｎｎｕａｌ  Ｔｅｃｈｎｉｃａｌ  Ｓｅｍｉｎａｒ，Ｐｒｏｃｅｅｄｉｎｇｓ，Ｍａｉ，２００１，Ｓ．１４９−１６４（非特許文献６）を参照されたい。
【０１３５】
試験Ｅ−透過率
接着剤の透過率は、ＶＩＳスペクトルにより決定した。ＶＩＳスペクトルの記録は、Ｋｏｎｔｒｏｎ社のＵＶＩＫＯＮ９２３で行った。測定したスペクトルの波長範囲は、１ｎｍの解像度で８００ｎｍと４００ｎｍとの間の全ての波長を含む。上記の波長範囲全体での対照としてのブランクチャネル測定を行った。結果の表示のために、上記の範囲の透過率測定を平均化した。界面反射損失の補整は行わない。
【０１３６】
試験Ｆ−ヘーズ測定
ヘーズ値は、透過される光のうち、光を通された試料により前方へ大きな角度で散乱される割合を表す。つまりヘーズ値は、クリアな見通しを妨害する表面または構造物内での材料欠陥を定量化する。ヘーズ値の測定方法は、規格ＡＳＴＭ  Ｄ１００３に記載されている。この規格は、４回の透過率測定の測定を必要とする。それぞれの透過率測定について光透過度を算出する。４つの透過度を、パーセントのヘーズ値へと計算処理する。ヘーズ値は、Ｂｙｋ−Ｇａｒｄｎｅｒ  ＧｍｂＨのＨａｚｅｇｕａｒｄ  Ｄｕａｌによって測定する。
【０１３７】
試験Ｇ−色値Δｂ＊
ＤＩＮ６１７４に従い進め、そして三つの色パラメータＬ＊、ａ＊及びｂ＊によって形成されたＣＩＥＬａｂに従う三次元空間での色特性を検査する。このためには、Ｄ／６５°ランプを備えたＢＹＫガードナースペクトロガイド測定装置を使用する。ＣＩＥＬａｂシステム内で、Ｌ＊はグレー値を表し、ａ＊は、グリーンからレッドへの色軸を表し、そしてｂ＊はブルーからイエローへの色軸を表す。ｂ＊の正の値範囲は、イエロー色成分の強度を表す。対照としては、１．８０のｂ＊を有する白色のセラミックタイルが使用される。加えて、このタイルは試料のホルダーとしても役立ち、その上に検査すべき接着層がラミネートされる。色測定は、それぞれ５０μｍ層厚の接着層を剥離ライナーから剥がした後に、この接着層単体について行う。Δｂ＊は、土台タイル上に施与した接着フィルムサンプルについて決定された色値と、土台タイル単体について決定された色値との間の差異である。
【０１３８】
試験Ｈ−酸素浸透性（ＯＴＲ）及び水蒸気浸透性（ＷＶＴＲ）
酸素（ＯＴＲ）及び水蒸気（ＷＶＴＲ）に関する浸透性の決定は、ＤＩＮ５３３８０の第３部またはＡＳＴＭ  Ｆ−１２４９に基づいて行われる。このために感圧接着剤を５０μｍの層厚で、浸透性の膜の上に置く。酸素透過性は２３℃及び相対湿度５０％で、測定装置としてＭｏｃｏｎ  ＯＸ−Ｔｒａｎ２／２１を用いて測定する。水蒸気透過性は３７．５℃及び相対湿度９０％で決定する。
【０１３９】
試験Ｉ−接着力
接着力の決定は次のように行った：規定の被着体としてガラスプレート（フロートガラス）を使用した。安定化のために５０μｍアルミニウム箔を裏面に施した試験すべき接着可能な平坦要素を、２０ｍｍの幅及び約２５ｃｍの長さに切断し、操作部を設け、そしてその後直ぐに、４ｋｇの鋼鉄製ロールを用いて、１０ｍ／分の送りでそれぞれ選択された被着体上に５回、押し付ける。その後直ぐに、前記の予め接着した平坦要素を、１８０℃の角度で室温及び３００ｍｍ／分の速度で、引張試験装置（Ｚｗｉｃｋ社）を用いて被着体から引き剥がし、そしてそのために必要であった力を測定した。測定値（Ｎ／ｃｍ）は、三つの個々の測定からの平均値として得た。試験は、架橋したサンプルについて行った。
【０１４０】
試験Ｊ−活性化温度
カチオン硬化性反応性樹脂の熱硬化に必要な活性化温度を、示差走査熱分析（ＤＳＣ）を用いて決定する。サンプルを、穴を開けた蓋を有するＡｌ坩堝中で窒素雰囲気下に測定する。坩堝の底を試料で十分に覆うために、装置中のサンプルを先ず４０℃に加熱し、そして再び２５℃に冷却する。実際の測定は、２５℃で開始し、加熱曲線は１０Ｋ／分の加熱速度で進行する。第一の加熱曲線を分析評価する。熱的に開始された硬化反応の開始は、測定装置によって、それに伴う放出された反応エンタルピーにより記録し、そしてサーモグラム中に発熱信号（ピーク）として示される。測定曲線がベースラインから逸れ始める上記信号の温度を活性化温度として使用する（この点を見出すための手段として、サーモグラムの第一の逸脱を使用できる；反応の開始は、サーモグラムの第一の逸脱が０．０１ｍＷ／（Ｋ分）の値となるサーモグラム中の点と関連付けることができる；図中の発熱信号が上方に示されている場合は、符合は正であり、これが下方に示されている場合には符合は負である）。加えて、秤量したサンプルの量で正規化した積分値も記録する。
【０１４１】
試験Ｋ−潜在性
熱活性化可能なカチオン硬化性接着フィルムの潜在性、すなわち所望の活性化温度未満の特定の温度範囲内では本質的にまだ開始しない硬化反応を、示差走査熱分析（ＤＳＣ）により検査する。このためにサンプルを特別に準備する。溶液（組成については例を参照）から生成した接着フィルム塗抹標本を、循環空気乾燥庫中で４０℃で６時間乾燥する。乾燥したフィルムの総厚は５０μｍであった。こうして乾燥したサンプルを、穴を開けた蓋を有するＡｌ坩堝中で窒素雰囲気下に測定する。坩堝の底を試料で十分に覆うために、装置中のサンプルを先ず４０℃に加熱し、そして再び２５℃に冷却する。実際の測定は２５℃で開始し、この際、加熱曲線は、硬化反応が本質的に未だ開始しない所望の温度、すなわち６０℃または７０℃での上記の態様に対応する所望の温度まで１０Ｋ／分で進行する。この温度に達したら、試料を５分間この温度に置いておき、次いで２５℃に冷却する（冷却速度として−１０Ｋ／分を調節する）。このサンプルを２５℃に５分間置いておき、その後、第二の加熱傾斜（加熱速度１０Ｋ／分）にさらす。２００℃まで加熱し、そして硬化反応の経過と関連する発熱信号を分析する。活性化温度（試験Ｊ参照）、及び秤量したサンプル量で正規化したこの信号の積分値を記録する。試験Ｋに付したサンプル断片の結果を、試験Ｋではなく試験Ｊで検査したこのサンプルの他の断片の結果と比較する。試験Ｊによる規格化された積分値（１００％の反応性に相当）が、試験Ｋによる規格化された積分値よりも、最大で１０％、好ましくは最大で５％低くかつ試験Ｊによる活性化温度が、試験Ｋによる活性化温度から最大５Ｋ、好ましくは最大２Ｋ異なる場合に、熱活性化可能なカチオン硬化性系は、本発明の意味において、検査温度において潜在性と分類される。
【０１４２】
試験Ｌ−破過時間の決定（耐用期間試験）
電子構成物の耐用期間を決定するための尺度としてカルシウム試験を採用した。これについては真空中で、１０×１０ｍｍ２の大きさの薄いカルシウム層をガラスプレート上に堆積させ、その後、窒素雰囲気下で貯蔵する。カルシウム層の厚さは約１００ｎｍである。カルシウム層をカプセル化するために、試験すべき接着剤及び支持体材料としての薄いガラス板（３５μｍ、Ｓｃｈｏｔｔ社）を備えた接着テープ（２３×２３ｍｍ２）を使用する。薄いガラス板は安定化のため、光学的に高透明性のアクリレート感圧接着剤の５０μｍ厚の転写式接着テープを用いて、１００μｍ厚のＰＥＴフィルムをラミネートしていた。接着剤が全ての側ではみ出した６．５ｍｍの縁（Ａ−Ａ）を設けてカルシウム鏡を覆うように、接着剤をガラスプレート上に適用する。非透過性のガラス支持体により、感圧接着剤を通るかまたは界面に沿った透過だけが確定される。
【０１４３】
この試験は、例えばＡ．Ｇ．Ｅｒｌａｔ  ｅｔ．ａｌ．“４７ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ−Ｓｏｃｉｅｔｙ  ｏｆ  Ｖａｃｕｕｍ  Ｃｏａｔｅｒｓ”，２００４，ｐｐ．６５４−６５９（非特許文献７）及びＭ．Ｅ．Ｇｒｏｓｓ  ｅｔ  ａｌ．，“４６ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ−Ｓｏｃｉｅｔｙ  ｏｆ  Ｖａｃｕｕｍ  Ｃｏａｔｅｒｓ”，２００３，ｐｐ．８９−９２（非特許文献８）に記載されているように、カルシウムと水蒸気及び酸素との反応をベースとする。この場合、水酸化カルシウム及び酸化カルシウムへの変化によって増大するカルシウム層の光透過性が監視される。この変化は、上述の試験構成の場合は縁から起こり、従ってカルシウム鏡の可視面が減少していく。カルシウム鏡の光吸収が半減するまでの時間を耐用期間と言う。この場合、この方法により、カルシウム鏡の面の縁からの崩壊及び面内での点状の崩壊も、面全体の崩壊によるカルシウム鏡の層厚の均質な減少も捉えられる。
【０１４４】
測定条件として、８５℃及び相対湿度８５％を選択した。サンプルは、層厚５０μｍの感圧接着剤で、面全体に気泡なく貼り付けた。Ｃａ鏡の崩壊は、透過性を測定することによって追跡する。破過時間（ｌａｇ−ｔｉｍｅ（ラグタイム））は、水分がＣａまでの距離を進むのに必要な時間として定義される。
【０１４５】
他に記載が無ければ、以下の例における量の数値は全て、総組成物を基準とした重量％または重量部である。
【０１４６】
例１
（コ）ポリマーとして、カネカ社のポリスチレン・ブロック・ポリイソブチレンブロックコポリマーを選択した。Ｓｉｂｓｔａｒ１０３Ｔ（３５０ｇ）を使用した。粘着樹脂としては、完全に水素化された炭化水素樹脂（３５０ｇ）である、ＥｘｘｏｎＭｏｂｉｌｅ社のＥｓｃｏｒｅｚ  ５３００（環球法１０５℃、ＤＡＣＰ＝７１、ＭＭＡＰ＝７２）を使用した。反応性樹脂として、環状脂肪族ジエポキシド（３００ｇ）である、Ｃｙｔｅｃ社のＵｖａｃｕｒｅ１５００を選択した。これらの原料は、シクロヘキサン（９５０ｇ）及びアセトン（５０ｇ）からなる混合物に溶解して、５０重量％溶液を調製した。
【０１４７】
次いで、この溶液に、潜在反応性で熱活性化可能な開始剤を加えた。このためには、Ｋｉｎｇ  Ｉｎｄｕｓｔｉｒｅｓ社のＫ−Ｐｕｒｅ  ＴＡＧ２６７８を３ｇ計り取った。この開始剤量は、アセトン中２０重量％濃度溶液として調製しそして上記の混合物に加えた。
【０１４８】
ドクターブレード法を用いて、この調合物を溶液から、シリコーン化されたＰＥＴライナー上にコーティングし、そして７０℃で６０分間乾燥した。接着剤塗布量は５０ｇ／ｍ２であった。シリコーン被覆された、ただしより容易に剥離するＰＥＴライナーの更なる層でサンプルを覆った。
【０１４９】
試験Ｊによるこのサンプルの活性化温度は９４℃であった。試験Ｋによるこのサンプルの活性化温度（７０℃潜在性設計）も同様に９４℃であり、正規化された積分値は、試験Ｋによれば、試験Ｊからの積分値を基準に＞９９％であった。
【０１５０】
これらのサンプルから接着力測定のための試験体を作製した。サンプルストリップをラミネートした後、この複合体を１時間１００℃で状態調整して、硬化反応を開始した。ガラス（フロートガラス）に対する接着力を、２３℃及び５０％相対湿度で平衡した後に決定し、４．２Ｎ／ｃｍであった。
【０１５１】
他のサンプルは、事前のラミネート無しで、１００℃で１時間、上記と同じ条件下でＰＥＴライナーを通して硬化した。これらのサンプルを、ＷＶＴＲ及びＯＴＲ測定（Ｍｏｃｏｎ）のために及び光学的特性の試験のために使用した。
【０１５２】
ＷＶＴＲ測定（Ｍｏｃｏｎ）からの結果は８ｇ／ｍ２＊ｄ及びＯＴＲ測定（Ｍｏｃｏｎ）からの結果は８３０ｃｍ３／ｍ２＊ｄ＊ｂａｒを与えた。
【０１５３】
両ＰＥＴライナーを剥がした後の硬化したサンプルの光学特性の試験は、９２％の透過率及び１．４％のヘーズを与えた。Δｂ＊値は０．５であった。
【０１５４】
例２
コポリマーとして、カネカ社のポリスチレン・ブロック・ポリイソブチレンブロックコポリマーを選択した。Ｓｉｂｓｔａｒ６２Ｔ（３７５ｇ）を使用した。粘着樹脂としては、完全に水素化された炭化水素樹脂（３５０ｇ）である、Ｅａｓｔｍａｎ社のＲｅｇａｌｉｔｅ  Ｒ１１００（環球法１０５℃、ＤＡＣＰ＝４５、ＭＭＡＰ＝７５）を使用した。反応性樹脂として、環状脂肪族ジエポキシド（２７５ｇ）である、Ｃｙｔｅｃ社のＵｖａｃｕｒｅ１５００を選択した。これらの原料は、シクロヘキサン（３００ｇ）及びヘプタン（７００ｇ）からなる混合物に溶解して、５０重量％溶液を調製した。
【０１５５】
次いで、この溶液に、潜在反応性で熱活性化可能な開始剤を加えた。このためには、Ｋｉｎｇ  Ｉｎｄｕｓｔｉｒｅｓ社のＫ−Ｐｕｒｅ  ＴＡＧ２６７８を３ｇ計り取った。この開始剤量は、アセトン中２０重量％濃度溶液として調製しそして上記の混合物に加えた。
【０１５６】
ドクターブレード法を用いて、この調合物を溶液から、シリコーン化されたＰＥＴライナー上にコーティングし、そして７０℃で６０分間乾燥した。接着剤塗布量は５０ｇ／ｍ２であった。シリコーン被覆された、ただしより容易に剥離するＰＥＴライナーの更なる層でサンプルを覆った。
【０１５７】
試験Ｊによるこのサンプルの活性化温度は９３℃であった。試験Ｋによるこのサンプルの活性化温度（７０℃潜在性設計）は９２℃であり、正規化された積分値は、試験Ｋによれば、試験Ｊからの積分値を基準に＞９９％であった。
【０１５８】
これらのサンプルから接着力測定のための試験体を作製した。サンプルストリップをラミネートした後、この複合体を１時間１００℃で状態調整して、硬化反応を開始した。ガラス（フロートガラス）に対する接着力を、２３℃及び５０％相対湿度で平衡した後に決定し、５．９Ｎ／ｃｍであった。
【０１５９】
他のサンプルは、事前のラミネート無しで、１００℃で１時間、上記と同じ条件下でＰＥＴライナーを通して硬化した。これらのサンプルを、ＷＶＴＲ及びＯＴＲ測定（Ｍｏｃｏｎ）のために及び光学的特性の試験のために使用した。
【０１６０】
ＷＶＴＲ測定（Ｍｏｃｏｎ）からの結果は８ｇ／ｍ２＊ｄ及びＯＴＲ測定（Ｍｏｃｏｎ）からの結果は７８０ｃｍ３／ｍ２＊ｄ＊ｂａｒを与えた。加えて、これらのサンプルについて、耐用期間試験を行った。破過時間は１５０時間であった。これは驚くべきことである（並びに、ＵＶ開始系と比べて驚くべき程に良好でもある）、というのも、高められた温度下での高速に進行する硬化反応の故に、（例えば、化学的相互作用によるか、または例えば硬化収縮などでの内部機械的応力の発生による）敏感な（光）電子材料の事前損傷が予期されるからである。
【０１６１】
両ＰＥＴライナーを剥がした後の硬化したサンプルの光学特性の試験は、９１％の透過率及び１．７％のヘーズを与えた。Δｂ＊値は０．５であった。
【０１６２】
例３
コポリマーとして、カネカ社のポリスチレン・ブロック・ポリイソブチレンブロックコポリマーを選択した。Ｓｉｂｓｔａｒ７３Ｔ（３００ｇ）を使用した。粘着樹脂としては、完全に水素化された炭化水素樹脂である、Ｅａｓｔｍａｎ社のＲｅｇａｌｉｔｅ  Ｒ１１００（環球法１００℃、ＤＡＣＰ＝４５、ＭＭＡＰ＝７５）を２００ｇ使用した。反応性樹脂としては、Ｃｙｔｅｃ社のＵｖａｃｕｒｅ１５００を５００ｇ選択した。これらの原料をシクロヘキサン（９５０ｇ）及びアセトン（５０ｇ）からなる混合物中に溶解して、５０重量％濃度溶液を調製した。
【０１６３】
次いで、この溶液に、潜在反応性で熱活性化可能な開始剤を加えた。このためには、Ｋｉｎｇ  Ｉｎｄｕｓｔｉｒｅｓ社のＫ−Ｐｕｒｅ  ＣＸＣ１６１２を２．５ｇ計り取った。この開始剤は、アセトン中２０重量％濃度溶液として調製しそして上記の混合物に加えた。
【０１６４】
ドクターブレード法を用いて、この調合物を溶液から、シリコーン化されたＰＥＴライナー上にコーティングし、そして６０℃で６０分間乾燥した。接着剤塗布量は５０ｇ／ｍ２であった。シリコーン被覆された、ただしより容易に剥離するＰＥＴライナーの更なる層でサンプルを覆った。
【０１６５】
試験Ｊによるこのサンプルの活性化温度は７５℃であった。試験Ｋによるこのサンプルの活性化温度（６０℃潜在性設計）は７７℃であり、正規化された積分値は、試験Ｋによれば、試験Ｊからの積分値を基準に９７％であった。
【０１６６】
これらのサンプルから接着力測定のための試験体を作製した。サンプルストリップをラミネートした後、この複合体を１時間８０℃で状態調整して、硬化反応を開始した。ガラス（フロートガラス）に対する接着力を、２３℃及び５０％相対湿度で平衡した後に決定し、３．９Ｎ／ｃｍであった。
【０１６７】
他のサンプルは、事前のラミネート無しで、１８０℃で１時間、上記と同じ条件下でＰＥＴライナーを通して硬化した。これらのサンプルを、ＷＶＴＲ及びＯＴＲ測定（Ｍｏｃｏｎ）のために及び光学的特性の試験のために使用した。
【０１６８】
ＷＶＴＲ測定（Ｍｏｃｏｎ）からの結果は１０ｇ／ｍ２＊ｄ及びＯＴＲ測定（Ｍｏｃｏｎ）からの結果は８６０ｃｍ３／ｍ２＊ｄ＊ｂａｒを与えた。
【０１６９】
両ＰＥＴライナーを剥がした後の硬化したサンプルの光学的特性の試験は、９１％の透過率及び１．５％のヘーズを与えた。Δｂ＊値は０．６であった。
【図１】
2018527425.tif 000003
【図２】
2018527425.tif 000004
【図３】
2018527425.tif 000005
【国際調査報告】
2018527425.tif 000006
2018527425.tif 000007
2018527425.tif 000008
2018527425.tif 000009